(57)【要約】  処理室内に収容され、第１の温度に加熱された基板に対して、所定元素を含む原料ガスを供給することで、基板上に所定元素含有層を形成する工程と、第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある処理室内の第１の温度に加熱された基板に対して供給することで、基板上に形成された所定元素含有層を酸化層に変化させる工程と、を交互に繰り返すことで、基板上に所定膜厚の酸化膜を形成する。
2012066977.tif 000002
【特許請求の範囲】
【請求項１】
処理室内に収容され、第１の温度に加熱された基板に対して、所定元素を含む原料ガスを供給することで、前記基板上に所定元素含有層を形成する工程と、
前記第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる工程と、
を交互に繰り返すことで、前記基板上に所定膜厚の酸化膜を形成する工程を有する半導体装置の製造方法。
【請求項２】
前記所定元素含有層を酸化層に変化させる工程では、前記反応予備室内に各ガスを、水素含有ガスの流量が酸素含有ガスの流量よりも大きくなるような条件にて供給する請求項１に記載の半導体装置の製造方法。
【請求項３】
前記所定元素含有層を酸化層に変化させる工程では、水素含有ガスの供給開始を酸素含有ガスの供給開始よりも先に行い、水素含有ガスの供給停止を酸素含有ガスの供給停止よりも後に行う請求項１に記載の半導体装置の製造方法。
【請求項４】
前記各工程を交互に繰り返す際、成膜初期の前記所定元素含有層を酸化層に変化させる工程では、前記反応予備室内に各ガスを、水素含有ガスの流量が酸素含有ガスの流量よりも大きくなるような条件にて供給し、成膜の途中から前記所定元素含有層を酸化層に変化させる工程では、前記反応予備室内に各ガスを、酸素含有ガスの流量が水素含有ガスの流量よりも大きくなるような条件にて供給する請求項１に記載の半導体装置の製造方法。
【請求項５】
前記所定元素含有層を酸化層に変化させる工程では、さらに水素含有ガスを、前記反応予備室を介することなく、前記処理室内へダイレクトに供給する請求項１に記載の半導体装置の製造方法。
【請求項６】
前記所定元素含有層を酸化層に変化させる工程では、さらに水素含有ガスを、前記反応予備室を介することなく、前記処理室内へダイレクトに供給することで、前記処理室内を水素含有ガスの流量が酸素含有ガスの流量よりも大きくなるような条件とする請求項１に記載の半導体装置の製造方法。
【請求項７】
前記各工程を交互に繰り返す際、成膜初期の前記所定元素含有層を酸化層に変化させる工程では、さらに水素含有ガスを、前記反応予備室を介することなく、前記処理室内へダイレクトに供給し、成膜の途中から前記所定元素含有層を酸化層に変化させる工程での前記処理室内への水素含有ガスのダイレクトな供給を停止する請求項１に記載の半導体装置の製造方法。
【請求項８】
前記各工程を交互に繰り返す際、成膜初期の前記所定元素含有層を酸化層に変化させる工程では、さらに水素含有ガスを、前記反応予備室を介することなく、前記処理室内へダイレクトに供給することで、前記処理室内を水素含有ガスの流量が酸素含有ガスの流量よりも大きくなるような条件とし、成膜の途中から前記所定元素含有層を酸化層に変化させる工程での前記処理室内への水素含有ガスのダイレクトな供給を停止することで、前記処理室内を酸素含有ガスの流量が水素含有ガスの流量よりも大きくなるような条件とする請求項１に記載の半導体装置の製造方法。
【請求項９】
前記基板の表面には金属膜が形成されており、前記所定膜厚の酸化膜を形成する工程では、前記金属膜上に前記酸化膜を形成する請求項２に記載の半導体装置の製造方法。
【請求項１０】
前記所定元素含有層を酸化層に変化させる工程では、前記反応予備室内に各ガスを、酸素含有ガスの流量が水素含有ガスの流量よりも大きくなるような条件にて供給する請求項１記載の半導体装置の製造方法。
【請求項１１】
前記第２の温度に加熱された大気圧未満の圧力下にある前記反応予備室内で、酸素含有ガスと水素含有ガスとを反応させて酸素を含む反応種を生成し、その反応種を、大気圧未満の圧力下にある前記処理室内の前記第１の温度、または、前記第１の温度よりも高く前記第２の温度よりも低い第３の温度に加熱された前記基板に対して供給することで、前記基板上に形成された所定膜厚の前記酸化膜を改質する工程をさらに有する請求項１に記載の半導体装置の製造方法。
【請求項１２】
前記第１の温度を１００℃以上６００℃以下とし、前記第２の温度を４５０℃以上１２００℃以下とする請求項１に記載の半導体装置の製造方法。
【請求項１３】
前記第１の温度を１００℃以上４００℃以下とし、前記第２の温度を４５０℃以上１２００℃以下とする請求項１に記載の半導体装置の製造方法。
【請求項１４】
処理室内に収容され、第１の温度に加熱された基板に対して、所定元素を含む原料ガスを供給することで、前記基板上に所定元素含有層を形成する工程と、
前記第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる工程と、
を交互に繰り返すことで、前記基板上に所定膜厚の酸化膜を形成する工程を有する基板処理方法。
【請求項１５】
基板を収容して処理する処理室と、
前記処理室内の基板を第１の温度に加熱する第１の加熱源と、
複数種類のガスを反応させる反応予備室と、
前記反応予備室内を第２の温度に加熱する第２の加熱源と、
前記処理室内に所定元素を含む原料ガスを供給する原料ガス供給系と、
前記反応予備室内に酸素含有ガスを供給する酸素含有ガス供給系と、
前記反応予備室内に水素含有ガスを供給する水素含有ガス供給系と、
前記反応予備室と前記処理室とを接続する配管部と、
前記処理室内および前記反応予備室内の圧力を調整する圧力調整部と、
前記処理室内に収容され、前記第１の温度に加熱された基板に対して、前記原料ガスを供給することで、前記基板上に所定元素含有層を形成する処理と、前記第１の温度よりも高い前記第２の温度に加熱された大気圧未満の圧力下にある前記反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる処理と、を交互に繰り返すことで、前記基板上に所定膜厚の酸化膜を形成するように、前記第１の加熱源、前記第２の加熱源、前記原料ガス供給系、前記酸素含有ガス供給系、前記水素含有ガス供給系および前記圧力調整部を制御する制御部と、
を有する基板処理装置。
【発明の詳細な説明】
【技術分野】
【０００１】
この発明は、基板上に薄膜を形成する工程を含む半導体装置の製造方法、基板処理方法および基板処理装置に関するものである。
【背景技術】
【０００２】
半導体装置（デバイス）の製造工程の中に、シリコンウエハ等のウエハ上に、シリコン酸化膜（ＳｉＯ２膜）の比誘電率よりも大きな比誘電率を有する高誘電率絶縁膜（Ｈｉｇｈ−ｋ膜）を形成する工程がある。高誘電率絶縁膜は、例えば、膜形成に必要な原料および酸化剤をウエハに対して交互に供給し排気することでＡＬＤ法やサイクリックＣＶＤ法により形成することができる。酸化剤としては、低温領域で酸化力が強いオゾン（Ｏ３）ガスやプラズマにより励起された酸素（Ｏ２）ガスが用いられてきた（例えば特許文献１参照）。
【先行技術文献】
【特許文献】
【０００３】
【特許文献１】特開２００９−４９３１６号公報
【発明の概要】
【発明が解決しようとする課題】
【０００４】
しかしながら、生産性向上の要求から、成膜中に成膜速度を律速する酸化剤による酸化時間が問題となり、低温領域において、より強い酸化力を持つ酸化剤が必要となってきた。そして、Ｏ３ガスやプラズマにより励起されたＯ２ガスによる酸化力では、生産性向上の要求を満たす上で十分とは言えなくなってきた。【０００５】
従って本発明の目的は、成膜における酸化時間を短縮し、生産性を向上させることができる半導体装置の製造方法、基板処理方法および基板処理装置を提供することにある。
【課題を解決するための手段】
【０００６】
本発明の一態様によれば、
処理室内に収容され、第１の温度に加熱された基板に対して、所定元素を含む原料ガスを供給することで、前記基板上に所定元素含有層を形成する工程と、
前記第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる工程と、
を交互に繰り返すことで、前記基板上に所定膜厚の酸化膜を形成する工程を有する半導体装置の製造方法が提供される。【０００７】
本発明の他の態様によれば、
処理室内に収容され、第１の温度に加熱された基板に対して、所定元素を含む原料ガスを供給することで、前記基板上に所定元素含有層を形成する工程と、
前記第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる工程と、
を交互に繰り返すことで、前記基板上に所定膜厚の酸化膜を形成する工程を有する基板処理方法が提供される。【０００８】
本発明の更に他の態様によれば、
基板を収容して処理する処理室と、
前記処理室内の基板を第１の温度に加熱する第１の加熱源と、
複数種類のガスを反応させる反応予備室と、
前記反応予備室内を第２の温度に加熱する第２の加熱源と、
前記処理室内に所定元素を含む原料ガスを供給する原料ガス供給系と、
前記反応予備室内に酸素含有ガスを供給する酸素含有ガス供給系と、
前記反応予備室内に水素含有ガスを供給する水素含有ガス供給系と、
前記反応予備室と前記処理室とを接続する配管部と、
前記処理室内および前記反応予備室内の圧力を調整する圧力調整部と、
前記処理室内に収容され、前記第１の温度に加熱された基板に対して、前記原料ガスを供給することで、前記基板上に所定元素含有層を形成する処理と、前記第１の温度よりも高い前記第２の温度に加熱された大気圧未満の圧力下にある前記反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる処理と、を交互に繰り返すことで、前記基板上に所定膜厚の酸化膜を形成するように、前記第１の加熱源、前記第２の加熱源、前記原料ガス供給系、前記酸素含有ガス供給系、前記水素含有ガス供給系および前記圧力調整部を制御する制御部と、
を有する基板処理装置が提供される。
【発明の効果】
【０００９】
本発明によれば、成膜における酸化時間を短縮し、生産性を向上させることができる半導体装置の製造方法、基板処理方法および基板処理装置を提供することができる。
【図面の簡単な説明】
【００１０】
【図１】本実施形態で好適に用いられる基板処理装置の縦型処理炉の概略構成図であり、処理炉部分を縦断面図で示す図である。
【図２】本実施形態で好適に用いられる基板処理装置の縦型処理炉の概略構成図であり、処理炉部分を図１のＡ−Ａ線断面図で示す図である。
【図３】本実施形態の第１の成膜シーケンスにおけるガス供給のタイミングを示す図である。
【図４】本実施形態の第２の成膜シーケンスにおけるガス供給のタイミングを示す図である。
【図５】本実施形態の第３の成膜シーケンスにおけるガス供給のタイミングを示す図である。
【図６】本実施形態の第４の成膜シーケンスにおけるガス供給のタイミングを示す図である。
【図７】本実施形態の第５の成膜シーケンスにおけるガス供給のタイミングを示す図である。
【図８】本実施形態の第６の成膜シーケンスにおけるガス供給のタイミングを示す図である。
【図９】本実施形態の第７の成膜シーケンスにおけるガス供給のタイミングを示す図である。
【図１０】本実施形態の第８の成膜シーケンスにおけるガス供給のタイミングを示す図である。
【図１１】本実施形態で好適に用いられる基板処理装置のコントローラの概略構成図である。
【図１２】本実施形態の変形例における基板処理装置の枚葉式処理炉の概略構成図であり、処理炉部分を縦断面図で示す図である。
【図１３】本実施形態の変形例における基板処理装置の枚葉式処理炉の概略構成図であり、処理炉部分を縦断面図で示す図である。
【発明を実施するための形態】
【００１１】
以下に本発明の実施の形態を図面に基づいて説明する。
【００１２】
図１は、本実施の形態で好適に用いられる基板処理装置の縦型処理炉の概略構成図であり、処理炉２０２部分を縦断面図で示している。また、図２は本実施の形態で好適に用いられる縦型処理炉の概略構成図であり、処理炉２０２部分を図１のＡ−Ａ線断面図で示している。なお、本発明は、本実施形態にかかる基板処理装置に限らず、枚葉式、Ｈｏｔ  Ｗａｌｌ型、Ｃｏｌｄ  Ｗａｌｌ型の処理炉を有する基板処理装置にも好適に適用できる。
【００１３】
図１に示されているように、処理炉２０２は第１の加熱源（第１の加熱手段）としての第１のヒータ２０７を有する。第１のヒータ２０７は円筒形状であり、保持板としてのヒータベース（図示せず）に支持されることにより垂直に据え付けられている。第１のヒータ２０７は、抵抗加熱型のヒータ（抵抗加熱による熱源）であり、後述する処理室２０１内のウエハ２００を第１の温度に加熱するように構成されている。
【００１４】
第１のヒータ２０７の内側には、第１のヒータ２０７と同心円状に反応管としてのプロセスチューブ２０３が配設されている。プロセスチューブ２０３は、例えば石英（ＳｉＯ２）または炭化シリコン（ＳｉＣ）等の耐熱性材料により構成されており、上端が閉塞し下端が開口した円筒形状に形成されている。プロセスチューブ２０３の筒中空部には処理室（反応室）２０１が形成されており、基板としてのウエハ２００を後述するボート２１７によって水平姿勢で垂直方向に多段に整列した状態で収容可能に構成されている。プロセスチューブ２０３により反応容器（処理容器）が形成される。
【００１５】
プロセスチューブ２０３内には、第１ガス導入部としての第１ノズル２３３と、第２ガス導入部としての第２ノズル２３３ａとが、プロセスチューブ２０３下部の側壁を貫通するように設けられている。第１ノズル２３３と第２ノズル２３３ａは、それぞれ、処理室２０１を構成しているプロセスチューブ２０３の内壁とウエハ２００との間における円弧状の空間に、プロセスチューブ２０３の内壁の下部より上部に沿って、ウエハ２００の積載方向上方に向かって立ち上がるように設けられている。すなわち、第１ノズル２３３、第２ノズル２３３ａは、それぞれ、ウエハ２００が配列されるウエハ配列領域の側方に設けられている。第１ノズル２３３、第２ノズル２３３ａはＬ字型のロングノズルとして構成されている。第１ノズル２３３、第２ノズル２３３ａの側面にはガスを供給するガス供給孔２４８、２４８ａがそれぞれ設けられている。ガス供給孔２４８、２４８ａはプロセスチューブ２０３の中心を向くように開口しており、ウエハ２００に向けてガスを供給することが可能となっている。このガス供給孔２４８、２４８ａは、いずれも、下部から上部にわたってそれぞれ同一の開口面積を有し、更に同じ開口ピッチで設けられている。第１ノズル２３３には原料ガス供給管２３２が接続されており、第２ノズル２３３ａには反応ガス供給管２３２ｈが接続されている。なお、プロセスチューブ２０３の下方に、プロセスチューブ２０３を支持する金属製のマニホールドを設け、第１ノズル２３３と、第２ノズル２３３ａとを、この金属製のマニホールドの側壁を貫通するように設けるようにしてもよい。この場合、この金属製のマニホールドに、さらに後述する排気管２３１を設けるようにしてもよい。なお、この場合であっても、排気管２３１を金属製のマニホールドではなく、プロセスチューブ２０３の下部に設けるようにしてもよい。このように、処理炉の炉口部を金属製とし、この金属製の炉口部にノズル等を取り付けるようにしてもよい。
【００１６】
原料ガス供給管２３２には上流方向から順に流量制御器（流量制御部）であるマスフローコントローラ（ＭＦＣ）２４１、及び開閉弁であるバルブ２４３が設けられている。また、原料ガス供給管２３２のバルブ２４３よりも下流側には、第１不活性ガス供給管２３２ｆが接続されている。この第１不活性ガス供給管２３２ｆには、上流方向から順に、流量制御器（流量制御部）であるマスフローコントローラ２４１ｆ、及び開閉弁であるバルブ２４３ｆが設けられている。原料ガス供給管２３２の先端部には、上述の第１ノズル２３３が接続されている。主に、原料ガス供給管２３２、マスフローコントローラ２４１、バルブ２４３により原料ガス供給系が構成される。なお、第１ノズル２３３を原料ガス供給系に含めて考えてもよい。また、主に、第１不活性ガス供給管２３２ｆ、マスフローコントローラ２４１ｆ、バルブ２４３ｆにより、第１不活性ガス供給系が構成される。第１不活性ガス供給系はパージガス供給系としても機能する。
【００１７】
なお、原料ガス供給管２３２の第１不活性ガス供給管２３２ｆとの接続部よりも下流側には、水素含有ガス供給管２３２ｅが接続されている。水素含有ガス供給管２３２ｅには、上流方向から順に、流量制御器（流量制御部）であるマスフローコントローラ２４１ｅ、及び開閉弁であるバルブ２４３ｅが設けられている。また、水素含有ガス供給管２３２ｅのバルブ２４３ｅよりも下流側には、不活性ガスを供給する第２不活性ガス供給管２３２ｇが接続されている。この第２不活性ガス供給管２３２ｇには、上流方向から順に、流量制御器（流量制御部）であるマスフローコントローラ２４１ｇ、及び開閉弁であるバルブ２４３ｇが設けられている。主に、水素含有ガス供給管２３２ｅ、マスフローコントローラ２４１ｅ、バルブ２４３ｅにより水素含有ガス供給系が構成される。また、主に、第２不活性ガス供給管２３２ｇ、マスフローコントローラ２４１ｇ、バルブ２４３ｇにより、第２不活性ガス供給系が構成される。第２不活性ガス供給系はパージガス供給系としても機能する。
【００１８】
原料ガス供給管２３２からは、所定元素を含む原料ガス、すなわち、所定元素としての金属元素であるジルコニウム（Ｚｒ）を含む原料ガス（ジルコニウム原料ガス）として、例えば、テトラキスエチルメチルアミノジルコニウム（Ｚｒ［Ｎ（Ｃ２Ｈ５）（ＣＨ３）］４、略称ＴＥＭＡＺ）ガスが、マスフローコントローラ２４１、バルブ２４３、第１ノズル２３３を介して処理室２０１内に供給される。すなわち、原料ガス供給系はジルコニウム原料ガス供給系として構成される。このとき同時に、第１不活性ガス供給管２３２ｆから、不活性ガスが、マスフローコントローラ２４１ｆ、バルブ２４３ｆを介して原料ガス供給管２３２内に供給されるようにしてもよい。原料ガス供給管２３２内に供給された不活性ガスは、第１ノズル２３３を介してＴＥＭＡＺガスと一緒に処理室２０１内に供給される。なお、ＴＥＭＡＺのように常温常圧下で液体状態である液体原料を用いる場合は、液体原料を気化器やバブラ等の気化システムにより気化して、原料ガスとして供給することとなる。
【００１９】
水素含有ガス供給管２３２ｅからは、水素含有ガス、すなわち、還元性ガスとして、例えば水素（Ｈ２）ガスが、マスフローコントローラ２４１ｅ、バルブ２４３ｅ、第１ノズル２３３を介して処理室２０１内に供給される。すなわち、水素含有ガス供給系は還元性ガス供給系として構成される。このとき同時に、第２不活性ガス供給管２３２ｇから、不活性ガスが、マスフローコントローラ２４１ｇ、バルブ２４３ｇを介して水素含有ガス供給管２３２ｅ内に供給されるようにしてもよい。
【００２０】
反応ガス供給管２３２ｈには、開閉弁であるバルブ２４３ｈが設けられている。反応ガス供給管２３２ｈの上流側には、後述する反応予備室３０１を構成する反応予備容器３００が接続されている。なお、反応ガス供給管２３２ｈの反応予備室３０１近傍には、その内部の圧力、すなわち反応予備室３０１の２次側（下流側）の圧力を検出する圧力検出器（圧力検出部）としての圧力センサ２４５ｂが設けられている。主に、反応ガス供給管２３２ｈ、バルブ２４３ｈにより反応ガス供給系が構成される。また、反応ガス供給管２３２ｈおよび第２ノズル２３３ａにより、反応予備室３０１と処理室２０１とを接続し、両室を連通させる接続部としての配管部（連通部）が構成され、この配管部により、反応予備室３０１内から処理室２０１内へガスを流す流路が形成される。
【００２１】
反応予備容器３００には、さらに酸素含有ガス供給管２３２ａと水素含有ガス供給管２３２ｂとが接続されている。正確には、反応予備容器３００には、酸素含有ガス供給管２３２ａと水素含有ガス供給管２３２ｂとが合流した合流配管部が接続されており、酸素含有ガス供給管２３２ａ、水素含有ガス供給管２３２ｂより、合流配管部を介して、反応予備室３０１内に、酸素含有ガスと水素含有ガスとを供給可能なように構成されている。
【００２２】
酸素含有ガス供給管２３２ａには、上流方向から順に、流量制御器（流量制御部）であるマスフローコントローラ２４１ａ、及び開閉弁であるバルブ２４３ａが設けられている。また、酸素含有ガス供給管２３２ａのバルブ２４３ａよりも下流側には、不活性ガスを供給する第３不活性ガス供給管２３２ｃが接続されている。この第３不活性ガス供給管２３２ｃには、上流方向から順に、流量制御器（流量制御部）であるマスフローコントローラ２４１ｃ、及び開閉弁であるバルブ２４３ｃが設けられている。酸素含有ガス供給管２３２ａの先端部（下流端部）には、合流配管部を介して反応予備室３０１が接続されている。主に、酸素含有ガス供給管２３２ａ、マスフローコントローラ２４１ａ、バルブ２４３ａにより酸素含有ガス供給系が構成される。また、主に、第３不活性ガス供給管２３２ｃ、マスフローコントローラ２４１ｃ、バルブ２４３ｃにより、第３不活性ガス供給系が構成される。第３不活性ガス供給系はパージガス供給系としても機能する。
【００２３】
水素含有ガス供給管２３２ｂには、上流方向から順に、流量制御器（流量制御部）であるマスフローコントローラ２４１ｂ、及び開閉弁であるバルブ２４３ｂが設けられている。また、水素含有ガス供給管２３２ｂのバルブ２４３ｂよりも下流側には、不活性ガスを供給する第４不活性ガス供給管２３２ｄが接続されている。この第４活性ガス供給管２３２ｄには、上流方向から順に、流量制御器（流量制御部）であるマスフローコントローラ２４１ｄ、及び開閉弁であるバルブ２４３ｄが設けられている。水素含有ガス供給管２３２ｂの先端部（下流端部）には、合流配管部を介して反応予備室３０１が接続されている。主に、水素含有ガス供給管２３２ｂ、マスフローコントローラ２４１ｂ、バルブ２４３ｂにより水素含有ガス供給系が構成される。また、主に、第４不活性ガス供給管２３２ｄ、マスフローコントローラ２４１ｄ、バルブ２４３ｄにより、第４不活性ガス供給系が構成される。第４不活性ガス供給系はパージガス供給系としても機能する。
【００２４】
酸素含有ガス供給管２３２ａからは、酸素含有ガス、すなわち、酸化性ガスとして、例えば酸素（Ｏ２）ガスが、マスフローコントローラ２４１ａ、バルブ２４３ａを介して反応予備室３０１内に供給される。すなわち、酸素含有ガス供給系は酸化性ガス供給系として構成される。このとき同時に、第３不活性ガス供給管２３２ｃから、不活性ガスが、マスフローコントローラ２４１ｃ、バルブ２４３ｃを介して酸素含有ガス供給管２３２ａ内に供給されるようにしてもよい。
【００２５】
水素含有ガス供給管２３２ｂからは、水素含有ガス、すなわち、還元性ガスとして、例えば水素（Ｈ２）ガスが、マスフローコントローラ２４１ｂ、バルブ２４３ｂを介して反応予備室３０１内に供給される。すなわち、水素含有ガス供給系は還元性ガス供給系として構成される。このとき同時に、第４不活性ガス供給管２３２ｄから、不活性ガスが、マスフローコントローラ２４１ｄ、バルブ２４３ｄを介して水素含有ガス供給管２３２ｂ内に供給されるようにしてもよい。
【００２６】
なお、酸素含有ガス供給管２３２ａと水素含有ガス供給管２３２ｂとが合流した合流配管部の下流側の反応予備室３０１近傍には、その内部の圧力、すなわち反応予備室３０１の１次側（上流側）の圧力を検出する圧力検出器（圧力検出部）としての圧力センサ２４５ａが設けられている。
【００２７】
反応予備容器３００は、例えば石英（ＳｉＯ２）または炭化シリコン（ＳｉＣ）等の耐熱性材料により構成されており、円筒形状に形成されている。反応予備容器３００の筒中空部には反応予備室３０１が形成されており、反応予備室３０１は、その内部で酸素含有ガスと水素含有ガスとを反応させるように構成されている。反応予備容器３００には、１つのインレットと１つのアウトレットが設けられている。反応予備容器３００のインレットには、上述の酸素含有ガス供給管２３２ａと水素含有ガス供給管２３２ｂとが合流した合流配管部が接続されており、反応予備室３０１内に酸素含有ガスと水素含有ガスとを供給することが可能なように構成されている。反応予備容器３００のアウトレットには、上述の反応ガス供給管２３２ｈが接続されており、反応予備室３０１内で酸素含有ガスと水素含有ガスとを反応させて生成させた原子状酸素（Ｏ）等の酸素を含む反応種を反応ガス供給管２３２ｈ内へ供給することが可能なように構成されている。反応予備容器３００の周囲には、第２の加熱源（第２の加熱手段）としての第２のヒータ３０２が、反応予備容器３００の円筒側面を覆うように設けられている。第２のヒータ３０２は円筒形状であり、同じく円筒形状である反応予備容器３００と同心円状に設けられている。第２のヒータ３０２は、抵抗加熱型のヒータ（抵抗加熱による熱源）であり、反応予備室３０１内を第１の温度よりも高い第２の温度に加熱するよう構成されている。なお、第２のヒータ３０２は、第１のヒータ２０７とは独立して制御可能に構成されている。また、第２のヒータ３０２および反応予備容器３００の周囲には、断熱部材３０３が設けられている。
【００２８】
なお、上述のように、酸素含有ガス供給管２３２ａと水素含有ガス供給管２３２ｂとが合流した合流配管部、反応ガス供給管２３２ｈの反応予備室３０１近傍には、圧力センサ２４５ａ，２４５ｂがそれぞれ設けられている。上述のように、圧力センサ２４５ａは、反応予備室３０１の１次側（上流側）の圧力、すなわち反応予備室３０１のインレット側の圧力を検出するように構成されており、圧力センサ２４５ｂは、反応予備室３０１の２次側（下流側）の圧力、すなわち反応予備室３０１のアウトレット側の圧力を検出するように構成されている。なお、ウエハ２００に対する処理中の少なくとも後述する酸化工程においては、圧力センサ２４５ａ，２４５ｂにより、反応予備室３０１の１次側の圧力と、反応予備室３０１の２次側の圧力がモニターされ、反応予備室３０１内の圧力が大気圧未満の所定の圧力に維持されているかどうかが監視される。このとき、反応予備室３０１と処理室２０１との間の配管部内の圧力も大気圧未満の所定の圧力に維持されているかどうか監視される。
【００２９】
なお、反応予備室３０１内の圧力や配管部内の圧力が大気圧未満の所定の圧力に維持されているかどうかを監視するには、反応予備室３０１の少なくとも２次側の圧力をモニターすればよく、１次側の圧力のモニタリングは必ずしも行わなくてよい。この場合、反応予備室３０１の１次側の圧力センサ２４５ａを省略してもよい。ただし、反応予備室３０１の１次側の圧力と２次側の圧力との両方の圧力をモニターする方が、より確実に反応予備室３０１内の圧力が大気圧未満の所定の圧力に維持されているかどうかを監視でき、より適正な量の反応種を生成することが可能となり、また、安全性をより高めることが可能となる。
【００３０】
プロセスチューブ２０３の下部には、処理室２０１内の雰囲気を排気する排気管２３１が設けられている。プロセスチューブ２０３と排気管２３１との接続部に排気口が形成される。排気管２３１には、圧力検出器としての圧力センサ２４５及び圧力調整器としてのＡＰＣ（Ａｕｔｏ  Ｐｒｅｓｓｕｒｅ  Ｃｏｎｔｒｏｌｌｅｒ）バルブ２４４を介して、真空排気装置としての真空ポンプ２４６が接続されている。なお、ＡＰＣバルブ２４４は、真空ポンプ２４６を作動させた状態で弁を開閉することにより、処理室２０１内の真空排気・真空排気停止を行うことができ、更に、真空ポンプ２４６を作動させた状態で弁開度を調節することにより、処理室２０１内の圧力調整を行うことができるように構成されている開閉弁である。これらの構成により、真空ポンプ２４６を作動させつつ、圧力センサ２４５により検出された圧力情報に基づいてＡＰＣバルブ２４４の弁の開度を調節することにより、処理室２０１内の圧力が所定の圧力（真空度）となるよう真空排気することが可能となっている。主に、排気管２３１、圧力センサ２４５、ＡＰＣバルブ２４４、真空ポンプ２４６により排気系が構成される。
【００３１】
なお、ウエハ２００に対する処理中は、圧力センサ２４５により検出された圧力情報に基づいてＡＰＣバルブ２４４の弁の開度が調節され、処理室２０１内の圧力が大気圧未満の所定の圧力となるように調整（制御）されるが、このとき、少なくとも後述する酸化工程においては、反応予備室３０１内の圧力も大気圧未満の所定の圧力となるように調整される。また、反応予備室３０１と処理室２０１との間の配管部内の圧力も大気圧未満の所定の圧力となるように調整される。このとき上述のように、圧力センサ２４５ａ，２４５ｂにより、反応予備室３０１の１次側の圧力と２次側の圧力がモニターされ、反応予備室３０１内の圧力や配管部内の圧力が大気圧未満の所定の圧力に維持されているかどうかが監視される。
【００３２】
ここで、反応予備室３０１内の圧力が大気圧未満の所定の圧力、すなわち、３９９９Ｐａ以下、好ましくは２６６６Ｐａ以下の圧力に維持されている場合、所定の温度、例えば４５０℃以上の温度下では、Ｏ２ガスとＨ２ガスとが反応し、原子状酸素（Ｏ）等の反応種を生成することが可能となる。特に、反応予備室３０１内の圧力が１３３３Ｐａ以下の圧力に維持されている場合、所定の温度、例えば４５０℃以上の温度下では、Ｏ２ガスとＨ２ガスとが適正に反応し、Ｈ２Ｏを生成することなく、適正な量の原子状酸素（Ｏ）等の反応種を生成することが可能となる。なお、原子状酸素（Ｏ）等の反応種の生成効率は、同じ温度下では、反応予備室３０１内の圧力を１３３３Ｐａ以下とした場合が最も高く、反応予備室３０１内の圧力を２６６６Ｐａ以下とした場合が次に高く、反応予備室３０１内の圧力を３９９９Ｐａ以下とした場合がその次に高い。すなわち、反応予備室３０１内の圧力は、３９９９Ｐａ以下、好ましくは２６６６Ｐａ以下、より好ましくは１３３３Ｐａ以下とするのがよい。更に、これらの圧力下では、例えば４５０℃以上の熱が加わった場合でも、Ｏ２ガスとＨ２ガスとの反応確率が比較的低く、連鎖反応に至るに必要な反応熱による熱量供給がなされず、また、局所的な体積膨張に伴う圧力変動が吸収されることから、Ｏ２ガスとＨ２ガスの混合気体の爆発範囲から外すことが可能となる。
【００３３】
逆に、反応予備室３０１内の圧力が３９９９Ｐａを超えると、例えば４５０℃以上の熱が加わった場合に、Ｏ２ガスとＨ２ガスとの反応が進み過ぎ、Ｈ２Ｏが比較的多く生成されてしまい、原子状酸素（Ｏ）等の反応種の生成量が減少し、この反応種を反応の主体とする処理を適正に行うことができなくなる。更に、この温度および圧力下では、Ｈ２／Ｏ２比によっては、爆発の危険が生じてしまう。
【００３４】
そこで、本実施形態では、反応予備室３０１内の圧力が大気圧未満の所定の圧力、すなわち、３９９９Ｐａ（３０Ｔｏｒｒ）以下の圧力に維持されている場合は、反応予備室３０１内へのＨ２ガスの供給を可能とし、反応予備室３０１内の圧力が３９９９Ｐａ以下の圧力に維持されていない場合、すなわち３９９９Ｐａを超過した場合は、反応予備室３０１内へのＨ２ガスの供給を不可能としている。
【００３５】
例えば、反応予備室３０１内の圧力が３９９９Ｐａを超過した場合において、バルブ２４３ｂが閉状態の場合は、これを開状態とできないようにし、反応予備室３０１内へのＨ２ガスの供給を行えないようにする。このときバルブ２４３ａが閉状態の場合、これを開状態とできないようにし、反応予備室３０１内へのＯ２ガスの供給を行えないようにしてもよい。また、反応予備室３０１内の圧力が３９９９Ｐａを超過した場合において、バルブ２４３ｂが既に開状態の場合は、これを閉状態とし、反応予備室３０１内へのＨ２ガスの供給を停止させることで、ウエハ２００に対する処理を停止させる。このときバルブ２４３ａが既に開状態の場合は、これを閉状態とし、反応予備室３０１内へのＯ２ガスの供給を停止させるようにしてもよい。ただしこの場合、Ｈ２／Ｏ２比によっては爆発範囲に入ることも考えられるので、Ｏ２ガスの供給停止をＨ２ガスの供給停止よりも遅らせる等して、Ｏ２ガスの供給停止のタイミングを適正に調整する必要がある。
【００３６】
一方、反応予備室３０１内の圧力が３９９９Ｐａ以下の圧力に維持されている場合は、バルブ２４３ｂを開状態とすることができる状態に保ち、反応予備室３０１内へのＨ２ガスの供給を可能な状態に維持する。バルブ２４３ａについても同様、開状態とすることができる状態に保ち、反応予備室３０１内へのＯ２ガスの供給を可能な状態に維持する。
【００３７】
このように、本実施形態では、ウエハ２００に対する処理中の少なくとも酸化工程においては、圧力センサ２４５ａ，２４５ｂを用いて、反応予備室３０１内の圧力をモニターすることで、反応予備室３０１内の圧力が大気圧未満の所定の圧力である場合にのみ反応予備室３０１内へのＨ２ガスの供給、更にはＯ２ガスの供給を可能にするといった具合に、圧力センサ２４５ａ，２４５ｂをインターロックのトリガーとして使用している。なお、このインターロック制御は後述するコントローラ２８０により行う。
【００３８】
なお、ウエハ２００に対する処理中の少なくとも酸化工程においては、圧力センサ２４５により検出された圧力情報に基づいてＡＰＣバルブ２４４をフィードバック制御する際、圧力センサ２４５ａ，２４５ｂにより検出された圧力情報を考慮するようにしてもよい。すなわち、ウエハ２００に対する処理中の少なくとも酸化工程においては、圧力センサ２４５，２４５ａ，２４５ｂにより検出された圧力情報に基づいてＡＰＣバルブ２４４をフィードバック制御して、処理室２０１内の圧力が大気圧未満の所定の圧力となるように、また、反応予備室３０１内の圧力や配管部内の圧力が大気圧未満の所定の圧力となるように制御するようにしてもよい。主に、圧力センサ２４５，２４５ａ，２４５ｂ、ＡＰＣバルブ２４４により、圧力制御部（圧力調整部）が構成される。
【００３９】
プロセスチューブ２０３の下方には、プロセスチューブ２０３の下端開口を気密に閉塞可能な炉口蓋体としてのシールキャップ２１９が設けられている。シールキャップ２１９は、プロセスチューブ２０３の下端に垂直方向下側から当接されるように構成されている。シールキャップ２１９は、例えばステンレス等の金属からなり、円盤状に形成されている。シールキャップ２１９の上面には、プロセスチューブ２０３の下端と当接するシール部材としてＯリング２２０が設けられている。シールキャップ２１９の処理室２０１と反対側には、後述する基板保持具としてのボート２１７を回転させる回転機構２６７が設置されている。回転機構２６７の回転軸２５５は、シールキャップ２１９を貫通してボート２１７に接続されている。回転機構２６７は、ボート２１７を回転させることでウエハ２００を回転させるように構成されている。シールキャップ２１９は、プロセスチューブ２０３の外部に垂直に設置された昇降機構としてのボートエレベータ１１５によって垂直方向に昇降されるように構成されている。ボートエレベータ１１５は、シールキャップ２１９を昇降させることで、ボート２１７を処理室２０１内に対して搬入・搬出することが可能なように構成されている。
【００４０】
基板保持具としてのボート２１７は、例えば石英や炭化珪素等の耐熱性材料により構成されており、複数枚のウエハ２００を水平姿勢で、かつ、互いに中心を揃えた状態で整列させて多段に保持するように構成されている。なお、ボート２１７の下部には、例えば石英や炭化珪素等の耐熱性材料からなる断熱部材２１８が設けられており、第１のヒータ２０７からの熱がシールキャップ２１９側に伝わりにくくなるように構成されている。なお、断熱部材２１８は、石英や炭化珪素等の耐熱性材料からなる複数枚の断熱板と、これら断熱板を水平姿勢で多段に支持する断熱板ホルダとにより構成してもよい。
【００４１】
プロセスチューブ２０３内には、温度検出器としての温度センサ２６３が設置されており、温度センサ２６３により検出された温度情報に基づき第１のヒータ２０７への通電具合を調整することで、処理室２０１内の温度が所望の温度分布となるように構成されている。温度センサ２６３は、第１ノズル２３３及び第２ノズル２３３ａと同様に、Ｌ字型に構成されており、プロセスチューブ２０３の内壁に沿って設けられている。また、反応予備室３０１内にも、温度検出器としての温度センサ２６３ａが設置されており、温度センサ２６３ａにより検出された温度情報に基づき第２のヒータ３０２への通電具合を調整することで、反応予備室３０１内の温度が所望の温度となるように構成されている。
【００４２】
なお、ウエハ２００に対する処理中は、温度センサ２６３により検出された温度情報に基づき第１の第１のヒータ２０７への通電具合が調整され、処理室２０１内のウエハ２００が第１の温度となるように制御される。また、温度センサ２６３ａにより検出された温度情報に基づき第２のヒータ３０２への通電具合が調整され、処理室２０１内および反応予備室３０１内が第１の温度よりも高い第２の温度となるように制御される。
【００４３】
図１１に示されているように、制御部（制御手段）であるコントローラ２８０は、ＣＰＵ（Ｃｅｎｔｒａｌ  Ｐｒｏｃｅｓｓｉｎｇ  Ｕｎｉｔ）２８０ａ、ＲＡＭ（Ｒａｎｄｏｍ  Ａｃｃｅｓｓ  Ｍｅｍｏｒｙ）２８０ｂ、記憶装置２８０ｃ、Ｉ／Ｏポート２８０ｄを備えたコンピュータとして構成されている。ＲＡＭ２８０ｂ、記憶装置２８０ｃ、Ｉ／Ｏポート２８０ｄは、内部バス２８０ｅを介して、ＣＰＵ２８０ａとデータ交換可能なように構成されている。コントローラ２８０には、例えばタッチパネル等として構成された入出力装置２８１が接続されている。
【００４４】
記憶装置２８０ｃは、例えばフラッシュメモリ、ＨＤＤ（Ｈａｒｄ  Ｄｉｓｋ  Ｄｒｉｖｅ）等から構成されている。記憶装置２８０ｃ内には、基板処理装置の動作を制御する制御プログラムや、後述する基板処理の手順や条件などが記載されたプロセスレシピ等が、読み出し可能に格納されている。なお、プロセスレシピは、後述する基板処理工程における各手順をコントローラ２８０に実行させ、所定の結果を得ることが出来るように組み合わされたものであり、プログラムとして機能する。以下、このプロセスレシピや制御プログラム等を総称して、単にプログラムともいう。また、ＲＡＭ２８０ｂは、ＣＰＵ２８０ａによって読み出されたプログラムやデータ等が一時的に保持されるメモリ領域（ワークエリア）として構成されている。
【００４５】
Ｉ／Ｏポート２８０ｄは、上述のマスフローコントローラ２４１、２４１ａ、２４１ｂ、２４１ｃ、２４１ｄ、２４１ｅ、２４１ｆ、２４１ｇ、バルブ２４３、２４３ａ、２４３ｂ、２４３ｃ、２４３ｄ、２４３ｅ、２４３ｆ、２４３ｇ、２４３ｈ、圧力センサ２４５、２４５ａ、２４５ｂ、ＡＰＣバルブ２４４、真空ポンプ２４６、第１のヒータ２０７、第２のヒータ３０２、温度センサ２６３、２６３ａ、回転機構２６７、ボートエレベータ１１５等に接続されている。
【００４６】
ＣＰＵ２８０ａは、記憶装置２８０ｃから制御プログラムを読み出して実行すると共に、入出力装置２８１からの操作コマンドの入力等に応じて記憶装置２８０ｃからプロセスレシピを読み出すように構成されている。そして、ＣＰＵ２８０ａは、読み出したプロセスレシピの内容に沿うように、マスフローコントローラ２４１、２４１ａ、２４１ｂ、２４１ｃ、２４１ｄ、２４１ｅ、２４１ｆ、２４１ｇによるガス流量調整、バルブ２４３、２４３ａ、２４３ｂ、２４３ｃ、２４３ｄ、２４３ｅ、２４３ｆ、２４３ｇ、２４３ｈの開閉動作、圧力センサ２４５、２４５ａ、２４５ｂによる圧力モニタリング、ＡＰＣバルブ２４４の開閉動作及びＡＰＣバルブ２４４による圧力センサ２４５に基づく圧力調整、圧力センサ２４５ａ、２４５ｂに基づくインターロック動作、温度センサ２６３に基づく第１のヒータ２０７の温度調整、温度センサ２６３ａに基づく第２のヒータ３０２の温度調整、真空ポンプ２４６の起動・停止、回転機構２６７の回転速度調節、ボートエレベータ１１５によるボート２１７の昇降動作等を制御するように構成されている。
【００４７】
なお、コントローラ２８０は、専用のコンピュータとして構成されている場合に限らず、汎用のコンピュータとして構成されていてもよい。例えば、上述のプログラムを格納したコンピュータ読み取り可能な記録媒体（例えば、磁気テープ、フレキシブルディスクやハードディスク等の磁気ディスク、ＣＤやＤＶＤ等の光ディスク、ＭＯ等の光磁気ディスク、ＵＳＢメモリやメモリカード等の半導体メモリ）２８２を用意し、係る記録媒体２８２を用いて汎用のコンピュータにプログラムをインストールすること等により、本実施形態に係るコントローラ２８０を構成することができる。なお、コンピュータにプログラムを供給するための手段は、記録媒体２８２を介して供給する場合に限らない。例えば、インターネットや専用回線等の通信手段を用い、記録媒体２８２を介さずにプログラムを供給するようにしてもよい。
【００４８】
次に、上述の基板処理装置の処理炉を用いて、半導体装置（デバイス）の製造工程の一工程として、基板上に高誘電率絶縁膜である酸化膜としての金属酸化膜を成膜するシーケンス例について説明する。なお、以下の説明において、基板処理装置を構成する各部の動作はコントローラ２８０により制御される。
【００４９】
（第１の成膜シーケンス）
図３に、本実施形態の第１の成膜シーケンスにおけるガス供給のタイミング図を示す。図３の上側の図は処理室内へのガス供給のタイミングを示しており、下側の図は反応予備室内へのガス供給のタイミングを示している。なお図３は、便宜上、処理室内および反応予備室内へ供給する主な物質の供給タイミングを示している。
【００５０】
本実施形態の第１の成膜シーケンスでは、処理室内に収容され、第１の温度に加熱された基板に対して、所定元素を含む原料ガス（ＴＥＭＡＺガス）を供給することで、基板上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、基板上に形成された所定元素含有層を酸化して酸化層（ＺｒＯ２層）に変化させる工程と、を交互に繰り返すことで、基板上に所定膜厚の酸化膜（ＺｒＯ２膜）を形成する。
【００５１】
以下、これを具体的に説明する。なお、本実施形態の第１の成膜シーケンスでは、原料ガスとしてＴＥＭＡＺガスを、酸素含有ガスとしてＯ２ガスを、水素含有ガスとしてＨ２ガスを用い、図３の成膜シーケンスにより、基板上に高誘電率絶縁膜として金属酸化膜であるＺｒＯ２膜を形成する例について説明する。なお、本実施形態の第１の成膜シーケンスでは、所定元素が金属元素であるジルコニウム（Ｚｒ）に、所定元素含有層が金属元素含有層であるジルコニウム含有層（Ｚｒ含有層）に、酸化層が金属酸化層であるジルコニウム酸化層（ＺｒＯ２層）に、酸化膜が金属酸化膜であるジルコニウム酸化膜（ＺｒＯ２膜）に相当する。
【００５２】
複数枚のウエハ２００がボート２１７に装填（ウエハチャージ）されると、図１に示されているように、複数枚のウエハ２００を保持したボート２１７は、ボートエレベータ１１５によって持ち上げられて処理室２０１内に搬入（ボートロード）される。この状態で、シールキャップ２１９はＯリング２２０を介してプロセスチューブ２０３の下端をシールした状態となる。
【００５３】
続いて、処理室２０１内が大気圧未満の所望の圧力（真空度）となるように真空ポンプ２４６によって真空排気される。このとき、反応ガス供給管２３２ｈのバルブ２４３ｈを開いておくことで、反応予備室３０１内も大気圧未満の所望の圧力となるように真空ポンプ２４６によって真空排気されることとなる。同時に、反応予備室３０１と処理室２０１との間の配管部内（反応ガス供給管２３２ｈ内および第２ノズル２３３ａ内）も大気圧未満の所望の圧力となるように真空ポンプ２４６によって真空排気されることとなる。なお、反応予備室３０１内は、反応ガス供給管２３２ｈ、第２ノズル２３３ａ、処理室２０１、排気管２３１を介して真空排気される。この際、処理室２０１内の圧力は圧力センサ２４５により測定され、この測定された圧力情報に基づいてＡＰＣバルブ２４４がフィードバック制御される（圧力調整）。
【００５４】
このとき、圧力センサ２４５ａ，２４５ｂにより、反応予備室３０１の１次側の圧力と２次側の圧力がモニターされ、反応予備室３０１内の圧力や配管部内の圧力が大気圧未満の所定の圧力に維持されているかどうかが監視される（圧力モニタリング）。ここで、反応予備室３０１内の圧力が大気圧未満の所定の圧力、すなわち、３９９９Ｐａ（３０Ｔｏｒｒ）以下の圧力に維持されている場合は、反応予備室３０１内へのＨ２ガスの供給を可能とし、反応予備室３０１内の圧力が３９９９Ｐａ以下の圧力に維持されていない場合、すなわち３９９９Ｐａを超えている場合は、反応予備室３０１内へのＨ２ガスの供給を不可能とするようインターロック制御が行われる。なお、反応予備室３０１内へのＯ２ガスの供給についても同様にインターロック制御が行われるようにしてもよい。また、このとき、圧力センサ２４５，２４５ａ，２４５ｂにより測定された圧力情報に基づいてＡＰＣバルブ２４４をフィードバック制御するようにしてもよい。この圧力調整や圧力モニタリングは、少なくとも、ウエハ２００に対する処理が完了するまでの間、継続して行われる。
【００５５】
また、処理室２０１内および処理室２０１内のウエハ２００が第１の温度となるように第１のヒータ２０７によって加熱される。この際、処理室２０１内が所望の温度分布となるように温度センサ２６３が検出した温度情報に基づき第１のヒータ２０７への通電具合がフィードバック制御される（温度調整）。また、このとき、反応予備室３０１内が第１の温度よりも高い第２の温度となるように第２のヒータ３０２によって加熱される。この際、反応予備室３０１内が所望の温度となるように温度センサ２６３ａが検出した温度情報に基づき第２のヒータ３０２への通電具合がフィードバック制御される。
【００５６】
続いて、回転機構２６７によりボート２１７が回転されることでウエハ２００が回転される。なお、ボート２１７の回転によるウエハ２００の回転は、少なくとも、ウエハ２００に対する処理が完了するまでの間、継続して行われる。その後、後述する４つのステップを順次実行する。
【００５７】
［ステップ１］（ジルコニウム含有層形成工程）
原料ガス供給管２３２のバルブ２４３を開き、原料ガス供給管２３２にＴＥＭＡＺガスを流す。ＴＥＭＡＺガスは、原料ガス供給管２３２から流れ、マスフローコントローラ２４１により流量調整される。流量調整されたＴＥＭＡＺガスは、第１ノズル２３３のガス供給孔２４８から、加熱された減圧状態の処理室２０１内におけるウエハ配列領域に対応するウエハ配列領域側方における領域の複数箇所から供給される。処理室２０１内に供給されたＴＥＭＡＺガスは、処理室２０１内を流下してウエハ配列領域の下端側に設けられた排気口を介して排気管２３１から排気される（ＴＥＭＡＺガス供給）。
【００５８】
このとき第１不活性ガス供給管２３２ｆのバルブ２４３ｆを開き、第１不活性ガス供給管２３２ｆから不活性ガスとしてＮ２ガスを供給するようにしてもよい。Ｎ２ガスは、マスフローコントローラ２４１ｆにより流量調整されて、原料ガス供給管２３２内に供給される。流量調整されたＮ２ガスは原料ガス供給管２３２内で、流量調整されたＴＥＭＡＺガスと混合されて、第１ノズル２３３のガス供給孔２４８から、加熱された減圧状態の処理室２０１内に供給され、排気管２３１から排気されることとなる。なお、このとき第２ノズル２３３ａ内へのＴＥＭＡＺガスの侵入を防止するために、バルブ２４３ｃ、２４３ｄを開き、第３不活性ガス供給管２３２ｃ、第４不活性ガス供給管２３２ｄ内にＮ２ガスを流すようにしてもよい。Ｎ２ガスは、酸素含有ガス供給管２３２ａ、水素含有ガス供給管２３２ｂ、反応ガス供給管２３２ｈ、第２ノズル２３３ａを介して処理室２０１内に供給され、排気管２３１から排気されることとなる。
【００５９】
このとき、ＡＰＣバルブ２４４を適正に調整して、処理室２０１内の圧力を、大気圧未満、例えば１〜１３３３Ｐａの範囲内の圧力に維持する。マスフローコントローラ２４１で制御するＴＥＭＡＺガスの供給流量は、例えば１０〜２０００ｓｃｃｍ（０．０１〜２ｓｌｍ）の範囲内の流量とする。マスフローコントローラ２４１ｆ，２４１ｃ，２４１ｄで制御するＮ２ガスの供給流量は、それぞれ例えば１００〜２０００ｓｃｃｍ（０．１〜２ｓｌｍ）の範囲内の流量とする。ＴＥＭＡＺガスをウエハ２００に晒す時間は、例えば１〜１２０秒間の範囲内の時間とする。第１のヒータ２０７の温度は、上述の圧力帯において処理室２０１内でＣＶＤ反応が生じるような温度となるように設定する。すなわちウエハ２００の温度が第１の温度、例えば１００〜４００℃の範囲内の温度となるように第１のヒータ２０７の温度を設定する。なお、ウエハ２００の温度が１００℃未満となるとウエハ２００上においてＴＥＭＡＺガスが分解、吸着しにくくなる。また、ウエハ２００の温度が４００℃を超えるとＣＶＤ反応が強くなり、膜厚均一性の悪化が顕著となる。よって、ウエハ２００の温度は１００℃以上４００℃以下の範囲内の温度とするのが好ましい。
【００６０】
上述の条件、すなわちＣＶＤ反応が生じる条件下でＴＥＭＡＺガスを処理室２０１内に供給することで、ウエハ２００（表面の下地膜）上に、例えば１原子層未満から数原子層程度のジルコニウム含有層が形成される。ジルコニウム含有層はＴＥＭＡＺガスの吸着層であってもよいし、ジルコニウム層（Ｚｒ層）であってもよいし、その両方を含んでいてもよい。ここでジルコニウム層とは、ジルコニウム（Ｚｒ）により構成される連続的な層の他、不連続な層や、これらが重なってできるジルコニウム薄膜をも含む総称である。なお、ジルコニウムにより構成される連続的な層をジルコニウム薄膜という場合もある。なお、ジルコニウム層を構成するＺｒは、その配位子の一部との結合が完全に切れていないものも含む。また、ＴＥＭＡＺガスの吸着層とは、ＴＥＭＡＺガスのガス分子の連続的な化学吸着層の他、不連続な化学吸着層をも含む。すなわち、ＴＥＭＡＺガスの吸着層は、ＴＥＭＡＺ分子で構成される１分子層もしくは１分子層未満の化学吸着層を含む。なお、ＴＥＭＡＺガスの吸着層を構成するＴＥＭＡＺ分子は、その配位子の一部が分解したものも含む。なお、１原子層未満の層とは不連続に形成される原子層のことを意味しており、１原子層の層とは連続的に形成される原子層のことを意味している。また、１分子層未満の層とは不連続に形成される分子層のことを意味しており、１分子層の層とは連続的に形成される分子層のことを意味している。ＴＥＭＡＺガスが自己分解する条件下では、ウエハ２００上にＺｒが堆積することでジルコニウム層が形成される。ＴＥＭＡＺガスが自己分解しない条件下では、ウエハ２００上にＴＥＭＡＺガスが吸着することでＴＥＭＡＺガスの吸着層が形成される。ウエハ２００上にＴＥＭＡＺガスの吸着層を形成するよりも、ウエハ２００上にジルコニウム層を形成する方が、成膜レートを高くすることができ好ましい。ウエハ２００上に形成されるジルコニウム含有層の厚さが数原子層を超えると、後述するステップ３での酸化の作用がジルコニウム含有層の全体に届きにくくなる。また、ウエハ２００上に形成可能なジルコニウム含有層の最小値は１原子層未満である。よって、ジルコニウム含有層の厚さは１原子層未満から数原子層程度とするのが好ましい。なお、ジルコニウム含有層の厚さを１原子層以下、すなわち、１原子層もしくは１原子層未満とすることで、後述するステップ３での酸化の作用を相対的に高めることができ、ステップ３での酸化処理に要する時間を短縮することができる。ステップ１のジルコニウム含有層形成に要する時間を短縮することもできる。結果として、１サイクルあたりの処理時間を短縮することができ、トータルでの処理時間を短縮することも可能となる。すなわち、成膜レートを高くすることも可能となる。また、ジルコニウム含有層の厚さを１原子層以下とすることで、膜厚均一性の制御性を高めることも可能となる。
【００６１】
Ｚｒを含む原料としては、テトラキスエチルメチルアミノジルコニウム（Ｚｒ［Ｎ（Ｃ２Ｈ５）（ＣＨ３）］４、略称：ＴＥＭＡＺ）の他、テトラキスジメチルアミノジルコニウム（Ｚｒ［（Ｎ（ＣＨ３）２］４、略称：ＴＤＭＡＺ）、テトラキスジエチルアミノジルコニウム（Ｚｒ［Ｎ（Ｃ２Ｈ５）２］４、略称：ＴＤＥＡＺ）などの有機原料だけでなく、ジルコニウムテトラクロライド（ＺｒＣｌ４）などの無機原料を用いてもよい。不活性ガスとしては、Ｎ２ガスの他、Ａｒ、Ｈｅ、Ｎｅ、Ｘｅ等の希ガスを用いてもよい。
【００６２】
［ステップ２］（パージ工程）
ウエハ２００上にジルコニウム含有層が形成された後、原料ガス供給管２３２のバルブ２４３を閉じ、ＴＥＭＡＺガスの供給を停止する。このとき、排気管２３１のＡＰＣバルブ２４４は開いたままとし、真空ポンプ２４６により処理室２０１内を真空排気し、残留したＴＥＭＡＺガスを処理室２０１内から排除する。このとき、バルブ２４３ｃ，２４３ｄ，２４３ｆ，２４３ｇを開き、不活性ガスとしてのＮ２ガスを処理室２０１内へ供給する。Ｎ２ガスはパージガスとして作用し、これにより、処理室２０１内に残留するＴＥＭＡＺガスを、処理室２０１内から排除する効果を更に高めることができる（残留ガス除去）。
【００６３】
このときの第１のヒータ２０７の温度は、ウエハ２００の温度がＴＥＭＡＺガスの供給時と同じく１００〜４００℃の範囲内の温度となるように設定する。各不活性ガス供給系から供給するパージガスとしてのＮ２ガスの供給流量は、それぞれ例えば１００〜２０００ｓｃｃｍ（０．１〜２ｓｌｍ）の範囲内の流量とする。パージガスとしては、Ｎ２ガスの他、Ａｒ、Ｈｅ、Ｎｅ、Ｘｅ等の希ガスを用いてもよい。
【００６４】
［ステップ３］（酸化工程）
処理室２０１内の残留ガスを除去した後、酸素含有ガス供給管２３２ａのバルブ２４３ａを開き、酸素含有ガス供給管２３２ａにＯ２ガスを流す。Ｏ２ガスは酸素含有ガス供給管２３２ａから流れ、マスフローコントローラ２４１ａにより流量調整される。流量調整されたＯ２ガスは、第２の温度に加熱された減圧状態の反応予備室３０１内に供給される。このとき同時に、水素含有ガス供給管２３２ｂのバルブ２４３ｂを開き、水素含有ガス供給管２３２ｂにＨ２ガスを流す。Ｈ２ガスは水素含有ガス供給管２３２ｂから流れ、マスフローコントローラ２４１ｂにより流量調整される。流量調整されたＨ２ガスは第２の温度に加熱された減圧状態の反応予備室３０１内に供給される。なお、Ｏ２ガスとＨ２ガスは第２の温度に加熱された減圧状態の反応予備室３０１内で混合されることとなる（Ｏ２ガス＋Ｈ２ガス供給）。
【００６５】
このとき、第３不活性ガス供給管２３２ｃのバルブ２４３ｃを開き、第３不活性ガス供給管２３２ｃから不活性ガスとしてＮ２ガスを供給するようにしてもよい。Ｎ２ガスはマスフローコントローラ２４１ｃにより流量調整されて、酸素含有ガス供給管２３２ａ内に供給される。この場合、酸素含有ガス供給管２３２ａからは、Ｏ２ガスとＮ２ガスの混合ガスが供給されることとなる。また、このとき第４不活性ガス供給管２３２ｄのバルブ２４３ｄを開き、第４不活性ガス供給管２３２ｄから不活性ガスとしてＮ２ガスを供給するようにしてもよい。Ｎ２ガスはマスフローコントローラ２４１ｄにより流量調整されて、水素含有ガス供給管２３２ｂ内に供給される。この場合、水素含有ガス供給管２３２ｂからは、Ｈ２ガスとＮ２ガスの混合ガスが供給されることとなる。なお、不活性ガスとしては、Ｎ２ガスの他、Ａｒ、Ｈｅ、Ｎｅ、Ｘｅ等の希ガスを用いてもよい。
【００６６】
このとき、ＡＰＣバルブ２４４を適正に調整して、反応予備室３０１内の圧力を、大気圧未満、例えば１〜３９９９Ｐａ、好ましくは１〜２６６６Ｐａ、より好ましくは１〜１３３３Ｐａの範囲内の圧力に維持する。また、反応予備室３０１と処理室２０１との間の配管部内の圧力も、大気圧未満、例えば１〜３９９９Ｐａ、好ましくは１〜２６６６Ｐａ、より好ましくは１〜１３３３Ｐａの範囲内の圧力に維持する。マスフローコントローラ２４１ａで制御するＯ２ガスの供給流量は、例えば１００〜１００００ｓｃｃｍ（０．１〜１０ｓｌｍ）の範囲内の流量とする。マスフローコントローラ２４１ｂで制御するＨ２ガスの供給流量は、例えば１００〜１００００ｓｃｃｍ（０．１〜１０ｓｌｍ）の範囲内の流量とする。また、Ｎ２ガスを供給する場合、マスフローコントローラ２４１ｃ、２４１ｄで制御するＮ２ガスの供給流量は、それぞれ例えば１００〜２０００ｓｃｃｍ（０．１〜２ｓｌｍ）の範囲内の流量とする。第２のヒータ３０２の温度は、反応予備室３０１内の温度が、第２の温度、例えば４５０〜１２００℃、好ましくは５５０〜１１００℃、より好ましくは６００〜１０００℃の範囲内の温度となるように設定する。なお、第２の温度は第１の温度よりも高い温度となるように設定する。
【００６７】
なお、このとき、Ｈ２ガス濃度（Ｈ２／（Ｈ２＋Ｏ２））は、例えば５〜５０％、好ましくは１０〜３３％の範囲内の濃度とする。すなわち、例えばＯ２ガス比率がＨ２ガス比率以上となるような条件、好ましくは、Ｏ２ガス比率がＨ２ガス比率よりも大きくなるような条件、すなわち酸素リッチな条件とする。なお、Ｈ２ガス濃度は、Ｏ２ガスの供給流量に対するＨ２ガスの供給流量の比（Ｈ２／Ｏ２流量比）を調整することにより制御することができる。例えば、Ｈ２ガス濃度（Ｈ２／（Ｈ２＋Ｏ２））を５〜５０％の範囲内の濃度とするように制御する場合は、Ｈ２／Ｏ２流量比を０．０５〜１の範囲内の流量比とするように調整すればよい。
【００６８】
このとき、場合によっては、Ｈ２ガス濃度（Ｈ２／（Ｈ２＋Ｏ２））を、例えば６７〜９０％、好ましくは６７〜８３％の範囲内の濃度とすることもできる。すなわち、例えばＨ２ガス比率がＯ２ガス比率よりも大きくなるような条件、すなわち水素リッチな条件とすることもできる。なお、Ｈ２ガス濃度は、Ｈ２／Ｏ２流量比を調整することにより制御することができるのは上述の通りである。例えば、Ｈ２ガス濃度（Ｈ２／（Ｈ２＋Ｏ２））を６７〜９０％の範囲内の濃度とするように制御する場合は、Ｈ２／Ｏ２流量比を２〜１０の範囲内の流量比とするように調整すればよい。特にＺｒＯ２膜を成膜する際の下地となる膜が金属膜等の酸化されやすい物質で構成される場合に、水素リッチ条件とすることで、還元性ガス（Ｈ２ガス）雰囲気下で酸化処理を行うことが可能となり、下地膜の酸化を抑制しつつジルコニウム含有層に対する酸化処理を行うことが可能となる。これについては、他の成膜シーケンスとして後述する。
【００６９】
上述の条件にてＯ２ガス及びＨ２ガスを反応予備室３０１内に供給することで、Ｏ２ガス及びＨ２ガスは加熱された減圧雰囲気下においてノンプラズマで熱的に活性化されて反応し、それにより、原子状酸素（Ｏ）等の酸素を含む反応種（酸化種）が生成される（反応種生成）。そして、反応予備室３０１内で生成されたこの反応種は、未反応のＯ２ガスやＨ２ガス等と一緒に反応ガス供給管２３２ｈ、第２ノズル２３３ａを介して、加熱された減圧状態の処理室２０１内におけるウエハ配列領域に対応するウエハ配列領域側方における領域の複数箇所から供給される。処理室２０１内に供給された反応種や未反応のＯ２ガスやＨ２ガス等は、処理室２０１内を流下してウエハ配列領域の下端側に設けられた排気口を介して排気管２３１から排気される（反応種供給）。なおこのとき、第１ノズル２３３内へのＯ２ガス及びＨ２ガスの侵入を防止するために、バルブ２４３ｆを開き、第１不活性ガス供給管２３２ｆ内にＮ２ガスを流すようにしてもよい。Ｎ２ガスは、原料ガス供給管２３２、第１ノズル２３３を介して処理室２０１内に供給され、排気管２３１から排気されることとなる。
【００７０】
このとき、ＡＰＣバルブ２４４を適正に調整して、処理室２０１内の圧力を、大気圧未満、例えば１〜１３３３Ｐａの範囲内の圧力に維持する。マスフローコントローラ２４１ｆで制御するＮ２ガスの供給流量は、例えば１００〜２０００ｓｃｃｍ（０．１〜２ｓｌｍ）の範囲内の流量とする。原子状酸素（Ｏ）等の酸素を含む反応種をウエハ２００に晒す時間は、例えば１〜１２０秒間の範囲内の時間とする。第１のヒータ２０７の温度は、処理室２０１内およびウエハ２００の温度がＴＥＭＡＺガスの供給時と同様な温度帯、すなわち第１の温度、例えば１００〜４００℃の範囲内の温度となるように設定する。なお、第１の温度は第２の温度よりも低い温度とする。スループットを考慮すると、このように、ステップ１とステップ３とでウエハ２００の温度を同様な温度帯に保持するように第１のヒータ２０７の温度を設定するのが好ましい。さらには、ステップ１〜ステップ４（後述）にかけてウエハ２００の温度を同様な温度帯に保持するように第１のヒータ２０７の温度を設定するのがより好ましい。この場合、ステップ１〜ステップ４（後述）にかけてウエハ２００の温度が第１の温度、例えば１００〜４００℃の範囲内の一定の温度となるように第１のヒータ２０７の温度を設定する。
【００７１】
このような条件下の処理室２０１内に、反応予備室３０１内で生成された原子状酸素（Ｏ）等の酸素を含む反応種や未反応のＯ２ガスやＨ２ガスを供給することで、主にこの反応種が、ウエハ２００上に形成されたジルコニウム含有層の少なくとも一部と反応する。すなわち、主にこの反応種の作用により、ジルコニウム含有層に対して酸化処理が行われ、この酸化処理により、ジルコニウム含有層はジルコニウム酸化層（ＺｒＯ２層、以下、単にＺｒＯ層ともいう。）へと変化させられる（改質される）。
【００７２】
なお、処理室２０１内に供給された未反応のＯ２ガスやＨ２ガスの少なくとも一部は、加熱された減圧雰囲気下の処理室２０１内において熱的に活性化されて反応し、処理室２０１内においても原子状酸素（Ｏ）等の酸素を含む反応種が生成される。そして、処理室２０１内において生成されたこの反応種もジルコニウム含有層に対する酸化処理に寄与することとなる。ただし、本実施形態の処理室２０１内のような比較的低い温度帯（１００〜４００℃）で生成できる反応種の量は少量に限られる。
【００７３】
なお、このとき、水素含有ガス供給管２３２ｅのバルブ２４３ｅを開き、水素含有ガス供給管２３２ｅから水素含有ガスとしてＨ２ガスを供給するようにしてもよい。Ｈ２ガスはマスフローコントローラ２４１ｅにより流量調整されて、第１ノズル２３３を介して、加熱された減圧状態の処理室２０１内におけるウエハ配列領域に対応するウエハ配列領域側方における領域の複数箇所から供給される。第１ノズル２３３を介して処理室２０１内に供給されたＨ２ガスは、第２ノズル２３２ａを介して処理室２０１内に供給された反応種や未反応のＯ２ガスやＨ２ガス等と一緒に、処理室２０１内を流下してウエハ配列領域の下端側に設けられた排気口を介して排気管２３１から排気される。
【００７４】
この場合、すなわち、第１ノズル２３３を介して処理室２０１内へＨ２ガスを供給する場合、処理室２０１内におけるＨ２ガス濃度（Ｈ２／（Ｈ２＋Ｏ２））は、例えば６７〜９０％、好ましくは６７〜８３％の範囲内の濃度とする。すなわち、水素リッチな条件とする。なお、処理室２０１内のＨ２ガス濃度は、Ｈ２／Ｏ２流量比を調整することにより制御することができるのは上述の通りである。ただし、この場合、Ｈ２ガスは水素含有ガス供給管２３２ｂと水素含有ガス供給管２３２ｅとの２箇所から供給されることとなるので、その合計流量を考慮する必要がある。このように、水素含有ガス供給管２３２ｅからＨ２ガスをダイレクトに処理室２０１内へ供給することによっても、処理室２０１内を水素リッチ条件とすることができ、還元性ガス（Ｈ２ガス）雰囲気下で酸化処理を行うことが可能となる。またこの場合、反応予備室３０１内を酸素リッチ条件とし、処理室２０１内を水素リッチ条件とすることもできる。これについては、他の成膜シーケンスとして後述する。
【００７５】
なお、この酸化工程では、Ｏ２ガスとＨ２ガスとをプラズマで活性化させることなく、熱で活性化させて反応させ、原子状酸素（Ｏ）等の酸素を含む反応種を生成し、主にこの反応種の作用によりジルコニウム含有層を熱酸化するようにしており、これにより、ソフトな反応を生じさせることができ、上述の酸化処理をソフトに行うことができる。
【００７６】
酸素含有ガス、すなわち酸化性ガスとしては、酸素（Ｏ２）ガスの他、オゾン（Ｏ３）ガスや一酸化窒素（ＮＯ）ガスや亜酸化窒素（Ｎ２Ｏ）ガス等を用いてもよい。水素含有ガス、すなわち還元性ガスとしては、水素（Ｈ２）ガスの他、重水素（Ｄ２）ガスやアンモニア（ＮＨ３）ガスやメタン（ＣＨ４）ガス等を用いてもよい。すなわち、酸素含有ガスとしては、Ｏ２ガス、Ｏ３ガス、ＮＯガスおよびＮ２Ｏガスよりなる群から選択される少なくとも一つのガスを用いることができ、水素含有ガスとしては、Ｈ２ガス、Ｄ２ガス、ＮＨ３ガスおよびＣＨ４ガスよりなる群から選択される少なくとも一つのガスを用いることができる。
【００７７】
［ステップ４］（パージ工程）
ジルコニウム含有層をジルコニウム酸化層へと変化させた後、酸素含有ガス供給管２３２ａ、水素含有ガス供給管２３２ｂのバルブ２４３ａ、２４３ｂを閉じ、反応予備室３０１内へのＯ２ガス、Ｈ２ガスの供給を停止して、処理室２０１内への原子状酸素（Ｏ）等の酸素を含む反応種の供給を停止する。このとき、排気管２３１のＡＰＣバルブ２４４は開いたままとし、真空ポンプ２４６により処理室２０１内を真空排気し、残留した反応種やガスや反応副生成物を反応予備室３０１内や処理室２０１内から排除する。このとき、バルブ２４３ｃ、２４３ｄを開き、第３不活性ガス供給管２３２ｃ、第４不活性ガス供給管２３２ｄのそれぞれから不活性ガスとしてのＮ２ガスを、反応予備室３０１を介して処理室２０１内へ供給し排気管２３１から排気する。また、バルブ２４３ｆ，２４３ｇを開き、第１不活性ガス供給管２３２ｆ、第２不活性ガス供給管２３２ｇのそれぞれからも不活性ガスとしてのＮ２ガスを処理室２０１内へ供給し排気管２３１から排気する。Ｎ２ガスはパージガスとして作用し、これにより、反応予備室３０１内や処理室２０１内が不活性ガスでパージされ、反応予備室３０１内や処理室２０１内に残留する反応種やガスを排除する効果を更に高めることができる（残留ガス除去）
【００７８】
このときの第１のヒータ２０７の温度は、ウエハ２００の温度がＴＥＭＡＺガスの供給時と同じく１００〜４００℃の範囲内の温度となるように設定する。各不活性ガス供給系から供給するパージガスとしてのＮ２ガスの供給流量は、それぞれ例えば１００〜２０００ｓｃｃｍ（０．１〜２ｓｌｍ）の範囲内の流量とする。パージガスとしては、Ｎ２ガスの他、Ａｒ、Ｈｅ、Ｎｅ、Ｘｅ等の希ガスを用いてもよい。
【００７９】
上述したステップ１〜４を１サイクルとして、このサイクルを所定回数、好ましくは複数回実施することにより、ウエハ２００上に所定膜厚のジルコニウム酸化膜（ＺｒＯ２膜、以下、単にＺｒＯ膜ともいう。）を成膜することが出来る。ジルコニウム酸化膜の膜厚は、例えば８〜２０ｎｍの範囲内の膜厚とする。
【００８０】
所定膜厚のジルコニウム酸化膜を成膜する処理が終了すると、バルブ２４３ｆ，２４３ｇ，２４３ｃ，２４３ｄを開き、第１不活性ガス供給管２３２ｆ、第２不活性ガス供給管２３２ｇ、第３不活性ガス供給管２３２ｃ、第４不活性ガス供給管２３２ｄのそれぞれから不活性ガスとしてのＮ２ガスを処理室２０１内へ供給し排気管２３１から排気する。Ｎ２ガスはパージガスとして作用し、これにより、処理室２０１内が不活性ガスでパージされ、処理室２０１内に残留するガスが処理室２０１内から除去される（パージ）。その後、処理室２０１内の雰囲気が不活性ガスに置換され、処理室２０１内の圧力が常圧に復帰される（大気圧復帰）。
【００８１】
その後、ボートエレベータ１１５によりシールキャップ２１９が下降されて、プロセスチューブ２０３の下端が開口されるとともに、処理済のウエハ２００がボート２１７に保持された状態でプロセスチューブ２０３の下端からプロセスチューブ２０３の外部に搬出（ボートアンロード）される。その後、処理済みのウエハ２００はボート２１７より取り出される（ウエハディスチャージ）。このようにして、ウエハ２００上に所定膜厚のジルコニウム酸化膜を形成する一連の処理が終了する。
【００８２】
ところで、ウエハを配置した４５０℃以上、好ましくは５５０℃以上の高温領域の減圧雰囲気下に直接Ｏ２ガスとＨ２ガスとを供給して行う酸化工程では、Ｏ２ガスとＨ２ガスとの減圧雰囲気下における直接反応により原子状酸素（Ｏ）等の酸素を含む反応種（酸化種）を多く生成させることができ、高い酸化力が期待できる。しかしながら、本実施形態のような高誘電率絶縁膜（金属酸化膜）の原料の吸着温度は一般に４００℃以下の低温であり、酸化工程もこのような低温の減圧雰囲気下で行われるが、同温度帯では上記反応に必要な熱エネルギーが不足しており、このような低温の減圧雰囲気下に直接Ｏ２ガスとＨ２ガスとを供給する場合、原子状酸素（Ｏ）等の酸素を含む反応種（酸化種）を生成することができないか、あるいは、生成できたとしてもその生成量は少量に限られる。
【００８３】
これに対して本実施形態の酸化工程においては、第１の温度（１００〜４００℃）よりも高い第２の温度（４５０〜１２００℃）に加熱された大気圧未満の圧力雰囲気下にある反応予備室３０１内で、予めＯ２ガスとＨ２ガスとを反応させて原子状酸素（Ｏ）等の酸素を含む反応種（酸化種）を大量に生成し、その大量に生成した反応種を、大気圧未満の圧力雰囲気下にある処理室２０１内の第１の温度（１００〜４００℃）に加熱されたウエハ２００に対して供給することで、ウエハ２００上に形成されたジルコニウム含有層を酸化してジルコニウム酸化層に変化させるようにしている。
【００８４】
このように、本実施形態の酸化工程によれば、反応予備室３０１内の温度（第２の温度）を処理室２０１内のウエハ２００の温度（第１の温度）よりも高い温度としたので、Ｏ２ガスとＨ２ガスとを反応させて得られる原子状酸素（Ｏ）等の酸素を含む反応種の発生量を、比較的低温である第１の温度に設定されたウエハ２００を収容した処理室２０１内に、直接Ｏ２ガスとＨ２ガスとを供給する場合に得られる反応種の発生量よりも、多くすることができる。また、それにより、反応種のウエハ２００への供給量を、第１の温度に設定されたウエハ２００を収容した処理室２０１内に、直接Ｏ２ガスとＨ２ガスとを供給する場合における反応種のウエハ２００への供給量よりも、多くすることができる。すなわち、ウエハ２００の温度を比較的低温である第１の温度に維持した状態で、同温度に維持したウエハ２００を収容した処理室２０１内に直接Ｏ２ガスとＨ２ガスとを供給する場合よりも、処理室２０１内における反応種の濃度を高めることができ、多量の反応種をウエハ２００に与えることが可能となる。
【００８５】
また、本実施形態の酸化工程によれば、反応予備室３０１内の温度（第２の温度）を処理室２０１内のウエハ２００の温度（第１の温度）よりも高い温度としたので、Ｏ２ガスとＨ２ガスとを反応させて得られる原子状酸素（Ｏ）等の酸素を含む反応種の発生量を、比較的高温である第２の温度に設定されたウエハ２００を収容した処理室２０１内に、直接Ｏ２ガスとＨ２ガスとを供給する場合に得られる反応種の発生量と同等とすることができる。また、それにより、反応種のウエハ２００への供給量を、第２の温度に設定されたウエハ２００を収容した処理室２０１内に、直接Ｏ２ガスとＨ２ガスとを供給する場合における反応種のウエハ２００への供給量と同等とすることができる。すなわち、ウエハ２００の温度を比較的低温である第１の温度に維持した状態で、比較的高温である第２の温度に維持したウエハ２００を収容した処理室２０１内に直接Ｏ２ガスとＨ２ガスとを供給する場合と同等の量の反応種をウエハ２００に与えることが可能となる。
【００８６】
このように、本実施形態によれば、ウエハ２００に対して低温処理する場合に、ウエハ温度を各種プロセスにおける制約温度以下の低温（本実施形態では例えば４００℃以下）に保った状態で、ウエハ２００に対して高温処理する場合に得られる反応種と同等の濃度の反応種を、ウエハ２００に対して供給することが可能となる。これにより、ウエハ２００に対する低温処理において、酸化工程における反応種による酸化力を高めることが可能となり、高温処理と同様に酸化工程を行うことが可能となる。また、酸化工程における反応種による酸化力を高めることで、酸化時間を短縮することも可能となり、これにより、成膜レートを向上させ、生産性を向上させることが可能となる。
【００８７】
また、本実施形態によれば、酸化剤としてＯ３ガスやプラズマにより励起されたＯ２ガスを用いないので、高価なオゾナイザやプラズマ生成ユニット等を基板処理装置に設置する必要がなく、大幅なコストダウンを図ることが可能となる。なお、本実施形態において用いる酸化剤は、原子状酸素（Ｏ）等の酸素を含む反応種であり、この反応種を生成するには、少なくとも反応予備容器３００と第２のヒータ３０２と圧力センサ２４５ｂとを設ければよく、低コストで反応種生成ユニットを基板処理装置に設置することが可能となる。
【００８８】
さらに、本実施形態において酸化剤として用いる原子状酸素（Ｏ）等の酸素を含む反応種は、４５０℃以上の温度帯、すなわち、少なくとも４５０〜１２００℃の温度帯で発生させた場合、その酸化力は、同温度帯におけるＯ３ガスの酸化力やプラズマにより励起されたＯ２ガスの酸化力を上回ることを確認している。すなわち、本実施形態によれば、ウエハ２００の温度（第１の温度）を１００〜４００℃のような低い温度とした場合であっても、第２の温度を４５０℃以上の温度とすることで、同温度帯におけるＯ３ガスの酸化力やプラズマにより励起されたＯ２ガスの酸化力を上回る酸化力をもって酸化を行うことが可能となる。
【００８９】
すなわち、本実施形態によれば、酸化剤としてＯ３ガスやプラズマにより励起されたＯ２ガスを用いる場合よりも、低コストで、高い酸化力を得ることが可能となり、酸化時間を短縮することが可能となる。また、それにより、酸化剤としてＯ３ガスやプラズマにより励起されたＯ２ガスを用いる場合よりも、成膜レートを向上させることができ、生産性を向上させることが可能となる。
【００９０】
また、本実施形態によれば、ウエハ２００に対する処理中は、反応予備室３０１内の圧力や処理室２０１内の圧力だけでなく、反応予備室３０１と処理室２０１との間の配管部内の圧力も大気圧未満の圧力に維持している。これにより反応予備室３０１内で生成された原子状酸素（Ｏ）等の酸素を含む反応種の失活を抑制しつつ処理室２０１内に導入することが可能となる。
【００９１】
なお、この反応種の持つエネルギーは、酸化処理の対象であるジルコニウム含有層中に含まれるＺｒ−Ｎ、Ｚｒ−Ｃｌ、Ｚｒ−Ｈ、Ｚｒ−Ｃの結合エネルギーよりも高いため、この反応種のエネルギーを酸化処理対象であるジルコニウム含有層に与えることで、ジルコニウム含有層中に含まれるＺｒ−Ｎ、Ｚｒ−Ｃｌ、Ｚｒ−Ｈ、Ｚｒ−Ｃ結合は切り離される。Ｚｒとの結合を切り離されたＮ、Ｃｌ、Ｈ、Ｃはジルコニウム含有層中から除去され、Ｎ２、Ｃｌ２、Ｈ２、ＨＣｌ、ＣＯ２等として排出される。また、Ｎ、Ｃｌ、Ｈ、Ｃとの結合が切られることで余ったＺｒの結合手は、反応種に含まれるＯと結びつきＺｒ−Ｏ結合が形成される。このようにしてジルコニウム含有層は酸化され、ジルコニウム酸化層が形成される。すなわち、本実施形態の成膜シーケンスによれば、膜中窒素、塩素、水素、炭素濃度の極めて低い良質なジルコニウム酸化膜が得られることとなる。
【００９２】
（第２の成膜シーケンス）
第１の成膜シーケンスによりウエハ２００上にＺｒＯ２膜を成膜した後、成膜後のウエハ２００を処理室２０１内から取り出すことなく、その処理室２０１内にてｉｎ−ｓｉｔｕで、ウエハ２００上に形成されたＺｒＯ２膜の膜質の改質を目的としたアニール処理を行うことも可能である。このアニールによる改質処理により、ＺｒＯ２膜の膜中不純物を更に除去することが可能となり、膜中不純物濃度をより一層低減することが可能となる。
【００９３】
第２の成膜シーケンスは、ウエハ２００上へのＺｒＯ２膜の形成と、ウエハ２００上に形成されたＺｒＯ２膜のアニールによる改質とを、同一処理室内にて連続的に行う方法の一例である。
【００９４】
図４に、本実施形態の第２の成膜シーケンスにおけるガス供給のタイミング図を示す。図４の上側の図は処理室内へのガス供給のタイミングを示しており、下側の図は反応予備室内へのガス供給のタイミングを示している。なお図４は、便宜上、処理室内および反応予備室内へ供給する主な物質の供給タイミングを示している。
【００９５】
本実施形態の第２の成膜シーケンスでは、処理室内に収容され、第１の温度に加熱された基板に対して、所定元素を含む原料ガス（ＴＥＭＡＺガス）を供給することで、基板上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、基板上に形成された所定元素含有層を酸化して酸化層（ＺｒＯ２層）に変化させる工程と、を交互に繰り返すことで、基板上に所定膜厚の酸化膜（ＺｒＯ２膜）を形成する。そしてその後、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度または第３の温度に加熱された基板に対して供給することで、基板上に形成された所定膜厚の酸化膜（ＺｒＯ２膜）を改質する。なお、第３の温度は第１の温度よりも高く、第２の温度よりも低い温度である。
【００９６】
以下、これを具体的に説明する。なお、本実施形態の第２の成膜シーケンスでは、第１の成膜シーケンスと同様、原料ガスとしてＴＥＭＡＺガスを、酸素含有ガスとしてＯ２ガスを、水素含有ガスとしてＨ２ガスを用い、図４の成膜シーケンスにより、基板上に高誘電率絶縁膜として金属酸化膜であるＺｒＯ２膜を形成する例について説明する。なお、本実施形態の第２の成膜シーケンスでは、所定元素が金属元素であるＺｒに、所定元素含有層が金属元素含有層であるＺｒ含有層に、酸化層が金属酸化層であるＺｒＯ２層に、酸化膜が金属酸化膜であるＺｒＯ２膜に相当する。
【００９７】
ウエハ２００上に所定膜厚のＺｒＯ２膜を成膜し、処理室２０１内を不活性ガスでパージするまでの処理は、第１の成膜シーケンスと同様に行う。その後、酸素含有ガス供給管２３２ａのバルブ２４３ａを開き、酸素含有ガス供給管２３２ａにＯ２ガスを流す。Ｏ２ガスは酸素含有ガス供給管２３２ａから流れ、マスフローコントローラ２４１ａにより流量調整される。流量調整されたＯ２ガスは、第２の温度に加熱された減圧状態の反応予備室３０１内に供給される。このとき同時に、水素含有ガス供給管２３２ｂのバルブ２４３ｂを開き、水素含有ガス供給管２３２ｂにＨ２ガスを流す。Ｈ２ガスは水素含有ガス供給管２３２ｂから流れ、マスフローコントローラ２４１ｂにより流量調整される。流量調整されたＨ２ガスは第２の温度に加熱された減圧状態の反応予備室３０１内に供給される。なお、Ｏ２ガスとＨ２ガスは第２の温度に加熱された減圧状態の反応予備室３０１内で混合されることとなる（Ｏ２ガス＋Ｈ２ガス供給）。
【００９８】
このとき、第３不活性ガス供給管２３２ｃのバルブ２４３ｃを開き、第３不活性ガス供給管２３２ｃから不活性ガスとしてＮ２ガスを供給するようにしてもよい。また、第４不活性ガス供給管２３２ｄのバルブ２４３ｄを開き、第４不活性ガス供給管２３２ｄから不活性ガスとしてＮ２ガスを供給するようにしてもよい。
【００９９】
このとき、ＡＰＣバルブ２４４を適正に調整して、反応予備室３０１内の圧力を、大気圧未満、例えば１〜３９９９Ｐａ、好ましくは１〜２６６６Ｐａ、より好ましくは１〜１３３３Ｐａの範囲内の圧力に維持する。また、反応予備室３０１と処理室２０１との間の配管部内の圧力も、大気圧未満、例えば１〜３９９９Ｐａ、好ましくは１〜２６６６Ｐａ、より好ましくは１〜１３３３Ｐａの範囲内の圧力に維持する。マスフローコントローラ２４１ａで制御するＯ２ガスの供給流量は、例えば１００〜１００００ｓｃｃｍ（０．１〜１０ｓｌｍ）の範囲内の流量とする。マスフローコントローラ２４１ｂで制御するＨ２ガスの供給流量は、例えば１００〜１００００ｓｃｃｍ（０．１〜１０ｓｌｍ）の範囲内の流量とする。また、Ｎ２ガスを供給する場合、マスフローコントローラ２４１ｃ、２４１ｄで制御するＮ２ガスの供給流量は、それぞれ例えば１００〜２０００ｓｃｃｍ（０．１〜２ｓｌｍ）の範囲内の流量とする。第２のヒータ３０２の温度は、反応予備室３０１内の温度が、第２の温度、例えば４５０〜１２００℃、好ましくは５５０〜１１００℃、より好ましくは６００〜１０００℃の範囲内の温度となるように設定する。なお、第２の温度は第１の温度よりも高い温度となるように設定する。
【０１００】
なお、Ｈ２ガス濃度（Ｈ２／（Ｈ２＋Ｏ２））は、例えば５〜５０％、好ましくは１０〜３３％の範囲内の濃度とする。すなわち、例えばＯ２ガス比率がＨ２ガス比率以上となるような条件、好ましくは、Ｏ２ガス比率がＨ２ガス比率よりも大きくなるような条件、すなわち酸素リッチな条件とする。なお、Ｈ２ガス濃度は、Ｏ２ガスの供給流量に対するＨ２ガスの供給流量の比（Ｈ２／Ｏ２流量比）を調整することにより制御することができるのは上述の通りである。
【０１０１】
上述の条件にてＯ２ガス及びＨ２ガスを反応予備室３０１内に供給することで、Ｏ２ガス及びＨ２ガスは加熱された減圧雰囲気下においてノンプラズマで熱的に活性化されて反応し、それにより、原子状酸素（Ｏ）等の酸素を含む反応種が生成される（反応種生成）。そして、反応予備室３０１内で生成されたこの反応種は、未反応のＯ２ガスやＨ２ガス等と一緒に反応ガス供給管２３２ｈ、第２ノズル２３３ａを介して、加熱された減圧状態の処理室２０１内におけるウエハ配列領域に対応するウエハ配列領域側方における領域の複数箇所から供給される。処理室２０１内に供給された反応種や未反応のＯ２ガスやＨ２ガス等は、処理室２０１内を流下してウエハ配列領域の下端側に設けられた排気口を介して排気管２３１から排気される（反応種供給）。なおこのとき、第１ノズル２３３内へのＯ２ガス及びＨ２ガスの侵入を防止するために、バルブ２４３ｆを開き、第１不活性ガス供給管２３２ｆ内にＮ２ガスを流すようにしてもよい。Ｎ２ガスは、原料ガス供給管２３２、第１ノズル２３３を介して処理室２０１内に供給され、排気管２３１から排気されることとなる。
【０１０２】
このとき、ＡＰＣバルブ２４４を適正に調整して、処理室２０１内の圧力を、大気圧未満、例えば１〜１３３３Ｐａの範囲内の圧力に維持する。マスフローコントローラ２４１ｆで制御するＮ２ガスの供給流量は、例えば１００〜２０００ｓｃｃｍ（０．１〜２ｓｌｍ）の範囲内の流量とする。原子状酸素（Ｏ）等の酸素を含む反応種をウエハ２００に晒す時間は、例えば１〜６００分間の範囲内の時間とする。すなわち、アニールによる改質処理においてウエハ２００に対して反応種を供給する時間は、ＺｒＯ２膜を成膜する際の酸化工程においてウエハ２００に対して反応種を供給する時間よりも長くする。第１のヒータ２０７の温度は、処理室２０１内およびウエハ２００の温度がＺｒＯ２膜の成膜時と同様な温度帯、すなわち第１の温度、例えば１００〜４００℃の範囲内の温度となるように設定する。なお、アニールによる改質処理においては、ウエハ２００の温度を、ＺｒＯ２膜の成膜時のウエハ温度よりも高い第３の温度、例えば４００〜７００℃、好ましくは４００〜６００℃となるように設定することも可能である。ただし、第１の温度および第３の温度は、第２の温度よりも低い温度とする。なお、スループットを考慮すると、ＺｒＯ２膜の成膜時と改質処理時とでウエハ２００の温度を同様な温度帯に保持するように第１のヒータ２０７の温度を設定するのが好ましい。この場合、ＺｒＯ２膜の成膜から改質処理にかけてウエハ２００の温度が第１の温度、例えば１００〜４００℃の範囲内の一定の温度となるように第１のヒータ２０７の温度を設定する。
【０１０３】
このような条件下の処理室２０１内に、反応予備室３０１内で生成された原子状酸素（Ｏ）等の酸素を含む反応種や未反応のＯ２ガスやＨ２ガスを供給することで、主にこの反応種の作用によりＺｒＯ２膜に対して改質処理が行われる。
【０１０４】
なお、処理室２０１内に供給された未反応のＯ２ガスやＨ２ガスの少なくとも一部は、加熱された減圧雰囲気下の処理室２０１内において熱的に活性化されて反応し、処理室２０１内においても原子状酸素（Ｏ）等の酸素を含む反応種が生成される。そして、処理室２０１内において生成されたこの反応種もＺｒＯ２膜に対する改質処理に寄与することとなる。ただし、本実施形態の処理室２０１内のような比較的低い温度帯（１００〜４００℃）で生成できる反応種の量は少量に限られる。
【０１０５】
なお、この改質処理では、Ｏ２ガスとＨ２ガスとをプラズマで活性化させることなく、熱で活性化させて反応させ、原子状酸素（Ｏ）等の酸素を含む反応種を生成し、主にこの反応種の作用によりＺｒＯ２膜を改質処理するようにしており、これにより、ソフトな反応を生じさせることができ、上述の改質処理をソフトに行うことができる。
【０１０６】
ＺｒＯ２膜に対するアニール処理においては、上述のように、主に、反応予備室内にて生成された原子状酸素（Ｏ）等の酸素を含む反応種の作用によりＺｒＯ２膜の改質処理が行われる。そして、この改質処理により、ＺｒＯ２膜の膜中不純物が除去される。この改質処理によれば、通常の改質処理として行われるＯ２アニールやＮ２アニールに比べ、低温で、大幅な膜中不純物除去効果が得られる。また、ウエハ温度を各種プロセスにおける制約温度以下の低温（本実施形態では例えば４００℃以下）に保った状態で、ウエハ２００に対して高温処理する場合に得られる反応種と同等の濃度の反応種を、改質対象である絶縁膜に対して供給することが可能となり、これにより、ウエハ２００に対する低温処理において、反応種による反応性を高めることが可能となり、高温処理と同様に改質対象である絶縁膜の膜質を改善することが可能となる。また、改質処理における反応種による反応性を高めることで、改質時間を短縮することも可能となり、これにより、生産性を向上させることが可能となる。なお、この改質処理には、ＺｒＯ２膜の成膜の下地となる膜の自然酸化膜を減少させる（還元する）効果があることも確認した。
【０１０７】
なお、この反応種の持つエネルギーは、ＺｒＯ２膜の膜中に含まれるＺｒ−Ｎ、Ｚｒ−Ｃｌ、Ｚｒ−Ｈ、Ｚｒ−Ｃの結合エネルギーよりも高いため、この反応種のエネルギーをアニール処理対象であるＺｒＯ２膜に与えることで、ＺｒＯ２膜中に含まれるＺｒ−Ｎ、Ｚｒ−Ｃｌ、Ｚｒ−Ｈ、Ｚｒ−Ｃ結合は切り離される。Ｚｒとの結合を切り離されたＮ、Ｈ、Ｃｌ、Ｃは膜中から除去され、Ｎ２、Ｈ２、Ｃｌ２、ＨＣｌ、ＣＯ２等として排出される。また、Ｎ、Ｈ、Ｃｌ、Ｃとの結合が切られることで余ったＺｒの結合手は、反応種に含まれるＯと結びつきＺｒ−Ｏ結合が形成される。また、このとき、ＺｒＯ２膜は緻密化されることとなる。このようにしてＺｒＯ２膜の改質処理が行われる。すなわち、このアニール処理によれば、膜中窒素、水素、塩素、炭素濃度の極めて低い良質なＺｒＯ２膜が得られることとなる。
【０１０８】
改質処理終了後、第１の成膜シーケンスのＺｒＯ２膜形成後と同様に、処理室２０１内のパージ、大気圧復帰、ボートアンロード、ウエハディスチャージが行われる。このようにして、ウエハ２００上にＺｒＯ２膜を形成し、その後、ｉｎ−ｓｉｔｕで連続して、ウエハ２００上に形成されたＺｒＯ２膜をアニールにより改質する一連の処理が終了する。
【０１０９】
（第３の成膜シーケンス）
ところで、ＤＲＡＭ（Ｄｙｎａｍｉｃ Ｒａｎｄｏｍ Ａｃｃｅｓｓ Ｍｅｍｏｒｙ）等のキャパシタの下部電極としてチタン窒化膜（ＴｉＮ膜）等の金属膜を用い、この金属膜上にキャパシタ絶縁膜として高誘電率絶縁膜を形成する場合、高誘電率絶縁膜を形成する際の酸化工程で用いる酸化剤により高誘電率絶縁膜の下地となるＴｉＮ膜等の金属膜までもが酸化されてしまい、金属膜（下部電極）の電気特性が劣化してしまう場合がある。
【０１１０】
第３の成膜シーケンスは、ＴｉＮ膜等の金属膜上に高誘電率絶縁膜を形成する場合に、成膜の下地となるＴｉＮ膜等の金属膜の酸化を抑制しつつ成膜する方法の一例である。
【０１１１】
なお、本明細書では、金属膜という用語は、金属原子を含む導電性の物質で構成される膜を意味しており、これには、金属単体で構成される導電性の金属単体膜の他、導電性の金属窒化膜、導電性の金属酸化膜、導電性の金属酸窒化膜、導電性の金属複合膜、導電性の金属合金膜、導電性の金属シリサイド膜、導電性の金属炭化膜（金属カーバイド膜）等も含まれる。なお、ＴｉＮ膜は導電性の金属窒化膜である。
【０１１２】
図５に、本実施形態の第３の成膜シーケンスにおけるガス供給のタイミング図を示す。図５の上側の図は処理室内へのガス供給のタイミングを示しており、下側の図は反応予備室内へのガス供給のタイミングを示している。なお図５は、便宜上、処理室内および反応予備室内へ供給する主な物質の供給タイミングを示している。
【０１１３】
本実施形態の第３の成膜シーケンスでは、処理室内に収容され、第１の温度に加熱された、表面に金属膜（ＴｉＮ膜）が形成された基板に対して、所定元素を含む原料ガス（ＴＥＭＡＺガス）を供給することで、基板表面の金属膜上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、基板表面の金属膜上に形成された所定元素含有層を酸化して酸化層（ＺｒＯ２層）に変化させる工程と、を交互に繰り返すことで、基板表面の金属膜上に所定膜厚の酸化膜（ＺｒＯ２膜）を形成する。そして所定元素含有層を酸化層に変化させる工程では、水素含有ガスの供給開始を酸素含有ガスの供給開始よりも先に行い、水素含有ガスの供給停止を酸素含有ガスの供給停止よりも後に行う。さらに、その際、酸素含有ガスの供給量よりも水素含有ガスの供給量の方が多くなる水素含有ガスリッチな条件下で、所定元素含有層の酸化を行う。
【０１１４】
以下、これを具体的に説明する。なお、本実施形態の第３の成膜シーケンスでは、第１の成膜シーケンスと同様、原料ガスとしてＴＥＭＡＺガスを、酸素含有ガスとしてＯ２ガスを、水素含有ガスとしてＨ２ガスを用い、図５の成膜シーケンスにより、基板表面の金属膜上に高誘電率絶縁膜として金属酸化膜であるＺｒＯ２膜を形成する例について説明する。なお、本実施形態の第３の成膜シーケンスでは、金属膜がＴｉＮ膜に、所定元素が金属元素であるＺｒに、所定元素含有層が金属元素含有層であるＺｒ含有層に、酸化層が金属酸化層であるＺｒＯ２層に、酸化膜が金属酸化膜であるＺｒＯ２膜に相当する。
【０１１５】
第３の成膜シーケンスが、第１の成膜シーケンスと異なるのは、ＺｒＯ２膜を形成する下地が、金属膜としてのＴｉＮ膜である点と、ステップ３の酸化工程において、Ｈ２ガスの供給開始をＯ２ガスの供給開始よりも先に行い、Ｈ２ガスの供給停止をＯ２ガスの供給停止よりも後に行う点と、さらにその際、水素リッチ条件下で、Ｚｒ含有層の酸化を行う点である。それ以外の内容、すなわち、それ以外の処理手順や処理方法や処理条件等は第１の成膜シーケンスと同様である。
【０１１６】
ステップ３の酸化工程では、第２の温度に加熱された減圧状態の反応予備室３０１内におけるＨ２ガス濃度（Ｈ２／（Ｈ２＋Ｏ２））を、例えば６７〜９０％、好ましくは６７〜８３％の範囲内の濃度とする。すなわち、Ｈ２ガス比率がＯ２ガス比率よりも大きくなるような条件、すなわち水素リッチな条件とする。なお、Ｈ２ガス濃度は、Ｈ２／Ｏ２流量比を調整することにより制御することができるのは上述の通りである。例えば、Ｈ２ガス濃度（Ｈ２／（Ｈ２＋Ｏ２））を６７〜９０％の範囲内の濃度とするように制御する場合は、Ｈ２／Ｏ２流量比を２〜１０の範囲内の流量比とするように調整する。また、例えば、Ｈ２ガス濃度（Ｈ２／（Ｈ２＋Ｏ２））を６７〜８３％の範囲内の濃度とするように制御する場合は、Ｈ２／Ｏ２流量比を２〜５の範囲内の流量比とするように調整する。Ｈ２／Ｏ２流量比が２未満となると、成膜の下地であるＴｉＮ膜の酸化を十分に抑制することができなくなる。Ｈ２／Ｏ２流量比が１０を超えると、成膜レートを実用範囲におさめることができなくなる。なお、Ｈ２／Ｏ２流量比を５以下とすると、成膜レートを十分に実用範囲におさめることができることとなる。よって、Ｈ２／Ｏ２流量比は、２以上１０以下とするのが好ましく、２以上５以下とするのがより好ましい。
【０１１７】
このように、第２の温度に加熱された減圧状態の反応予備室３０１内にて、水素リッチ条件下でＯ２ガスとＨ２ガスとを反応させることで、処理室２０１内に供給される未反応のＨ２ガスの量を多くすることができ、処理室２０１内をも水素リッチ条件とすることができる。すなわち、還元性ガス（Ｈ２ガス）雰囲気下で、原子状酸素（Ｏ）等の酸素を含む反応種により酸化処理を行うことが可能となり、下地膜であるＴｉＮ膜の酸化を抑制しつつＺｒ含有層に対する酸化処理を行うことが可能となる。なお、このとき、処理室２０１内へ反応種を供給する前後にＨ２ガスを流すことで、下地膜であるＴｉＮ膜の酸化をより一層抑制することができる。
【０１１８】
第３の成膜シーケンスによれば、第１の成膜シーケンスと同様な作用効果が得られるだけでなく、下地となるＴｉＮ膜等の金属膜の酸化を抑制しつつ適正に成膜することが可能となる。
【０１１９】
（第４の成膜シーケンス）
第４の成膜シーケンスは、第３の成膜シーケンスと同様、ＴｉＮ膜等の金属膜上に高誘電率絶縁膜を形成する場合に、成膜の下地となるＴｉＮ膜等の金属膜の酸化を抑制しつつ成膜する方法の一例である。
【０１２０】
図６に、本実施形態の第４の成膜シーケンスにおけるガス供給のタイミング図を示す。図６の上側の図は処理室内へのガス供給のタイミングを示しており、下側の図は反応予備室内へのガス供給のタイミングを示している。なお図６は、便宜上、処理室内および反応予備室内へ供給する主な物質の供給タイミングを示している。
【０１２１】
本実施形態の第４の成膜シーケンスでは、処理室内に収容され、第１の温度に加熱された、表面に金属膜（ＴｉＮ膜）が形成された基板に対して、所定元素を含む原料ガス（ＴＥＭＡＺガス）を供給することで、基板表面の金属膜上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、基板表面の金属膜上に形成された所定元素含有層を酸化して酸化層（ＺｒＯ２層）に変化させる工程と、を交互に所定回数（ｍ回）繰り返すことで、基板表面の金属膜上に、初期層として所定膜厚の第１の酸化膜（ＺｒＯ２膜）を形成する第１成膜工程（初期成膜工程）を行う。そして第１成膜工程の所定元素含有層を酸化層に変化させる工程では、水素含有ガスの供給開始を酸素含有ガスの供給開始よりも先に行い、水素含有ガスの供給停止を酸素含有ガスの供給停止よりも後に行う。さらに、その際、水素含有ガスリッチな条件下で、所定元素含有層の酸化を行う。
そしてその後、処理室内の第１の温度に加熱された基板に対して、所定元素を含む原料ガス（ＴＥＭＡＺガス）を供給することで、第１成膜工程で形成された第１の酸化膜上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、第１の酸化膜上に形成された所定元素含有層を酸化して酸化層（ＺｒＯ２層）に変化させる工程と、を交互に所定回数（ｎ回）繰り返すことで、第１の酸化膜上に、所定膜厚の第２の酸化膜（ＺｒＯ２膜）を形成する第２成膜工程（本成膜工程）を行う。そして第２成膜工程の所定元素含有層を酸化層に変化させる工程では、酸素含有ガスリッチな条件下で、所定元素含有層の酸化を行う。
【０１２２】
本実施形態の第４の成膜シーケンスは、第１成膜工程として、上述の第３の成膜シーケンスを行い、第２成膜工程として、上述の第１の成膜シーケンスを行う場合に相当する。すなわち、第１成膜工程での酸化は水素リッチ条件下で行われ、第２成膜工程での酸化は酸素リッチ条件下で行われる。
【０１２３】
成膜初期（第１成膜工程）における酸化を水素リッチ条件下で行うことで、下地膜であるＴｉＮ膜の酸化を抑制しつつＺｒ含有層に対する酸化処理を行うことが可能となる。また、初期層として所定膜厚の第１のＺｒＯ２膜が形成された後、すなわち、下地膜であるＴｉＮ膜の酸化をブロックできる程度の膜厚のＺｒＯ２膜が形成された後の成膜（第２成膜工程）では、酸素リッチ条件下で酸化力を上げて酸化を行うことが可能となり、成膜レートを高めることが可能となる。すなわち、本実施形態の第４の成膜シーケンスにおける初期層としての所定膜厚の第１のＺｒＯ２膜は、酸化ブロック層として機能する。
【０１２４】
初期層としての第１のＺｒＯ２膜の膜厚は１〜５ｎｍとするのが好ましい。
【０１２５】
第１のＺｒＯ２膜の膜厚が薄すぎると、第２成膜工程において、酸化源として用いる原子状酸素（Ｏ）等の酸素を含む反応種により下地膜であるＴｉＮ膜が酸化され易くなる。すなわち、第１のＺｒＯ２膜の膜厚は、薄すぎると酸化ブロック層として機能しなくなる。従って、第１成膜工程において形成する第１のＺｒＯ２膜の膜厚は１ｎｍ以上とすることが好ましい。
【０１２６】
また、第１のＺｒＯ２膜の膜厚が厚すぎると、成膜処理の生産性が低下してしまう場合がある。第１の成膜工程では、酸化を水素リッチ条件下で行うので、酸化を酸素リッチ条件下で行う場合に比べ酸化力が低く、成膜レートが比較的低くなる。よって、第１のＺｒＯ２膜の膜厚が厚すぎると、第１成膜工程の時間が長くなることとなり、トータルでの成膜時間も比較的長くなってしまう。従って、第１成膜工程において形成する第１のＺｒＯ２膜の膜厚は５ｎｍ以下とすることが好ましい。
【０１２７】
すなわち、第１成膜工程で形成する第１のＺｒＯ２膜の膜厚は、第２成膜工程において酸化源として用いる原子状酸素（Ｏ）等の酸素を含む反応種により下地膜であるＴｉＮ膜の酸化を抑制できる程度の厚さであって、できるだけ薄い方がよい。
【０１２８】
このように、本実施形態の第４の成膜シーケンスによれば、ＺｒＯ２膜を形成する初期段階（第１成膜工程）では、酸化を水素リッチ条件下で行うことで、下地のＴｉＮ等の金属膜の酸化を抑制するようにしている。そして、初期層としての第１のＺｒＯ２膜の形成が完了したら、酸化を酸素リッチ条件下で行い、成膜処理の生産性を向上させつつ、第２のＺｒＯ２膜を形成し、トータル膜厚（第１のＺｒＯ２膜と第２のＺｒＯ２膜との合計膜厚）が例えば８〜２０ｎｍの薄膜を形成するようにしている。これにより、下部電極の電気特性の劣化を抑制しつつ、半導体装置の生産性を向上させることができる。
【０１２９】
第４の成膜シーケンスによれば、第１の成膜シーケンスおよび第３の成膜シーケンスと同様な作用効果が得られるだけでなく、第３の成膜シーケンスと比較して、トータルでの成膜レートを向上させることが可能となる。
【０１３０】
（第５の成膜シーケンス）
第５の成膜シーケンスは、第３の成膜シーケンスおよび第４の成膜シーケンスと同様、ＴｉＮ膜等の金属膜上に高誘電率絶縁膜を形成する場合に、成膜の下地となるＴｉＮ膜等の金属膜の酸化を抑制しつつ成膜する方法の一例である。
【０１３１】
図７に、本実施形態の第５の成膜シーケンスにおけるガス供給のタイミング図を示す。図７の上側の図は処理室内へのガス供給のタイミングを示しており、下側の図は反応予備室内へのガス供給のタイミングを示している。なお図７は、便宜上、処理室内および反応予備室内へ供給する主な物質の供給タイミングを示している。
【０１３２】
本実施形態の第５の成膜シーケンスでは、処理室内に収容され、第１の温度に加熱された、表面に金属膜（ＴｉＮ膜）が形成された基板に対して、所定元素を含む原料ガス（ＴＥＭＡＺガス）を供給することで、基板表面の金属膜上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、基板表面の金属膜上に形成された所定元素含有層を酸化して酸化層（ＺｒＯ２層）に変化させる工程と、を交互に繰り返すことで、基板表面の金属膜上に所定膜厚の酸化膜（ＺｒＯ２膜）を形成する。そして所定元素含有層を酸化層に変化させる工程では、さらに水素含有ガス（Ｈ２ガス）を、反応予備室を介することなく、処理室内へダイレクトに供給する。また、処理室内へダイレクトに供給する水素含有ガスの供給開始を酸素含有ガスの供給開始よりも先に行い、水素含有ガスの供給停止を酸素含有ガスの供給停止よりも後に行う。さらに、その際、水素含有ガスリッチな条件下で、所定元素含有層の酸化を行う。
【０１３３】
以下、これを具体的に説明する。なお、本実施形態の第５の成膜シーケンスでは、第３の成膜シーケンスと同様、原料ガスとしてＴＥＭＡＺガスを、酸素含有ガスとしてＯ２ガスを、水素含有ガスとしてＨ２ガスを用い、図７の成膜シーケンスにより、基板表面の金属膜上に高誘電率絶縁膜として金属酸化膜であるＺｒＯ２膜を形成する例について説明する。なお、本実施形態の第５の成膜シーケンスでは、金属膜がＴｉＮ膜に、所定元素が金属元素であるＺｒに、所定元素含有層が金属元素含有層であるＺｒ含有層に、酸化層が金属酸化層であるＺｒＯ２層に、酸化膜が金属酸化膜であるＺｒＯ２膜に相当する。
【０１３４】
第５の成膜シーケンスが、第１の成膜シーケンスと異なるのは、ＺｒＯ２膜を形成する下地が、金属膜としてのＴｉＮ膜である点と、ステップ３の酸化工程において、さらにＨ２ガスを、反応予備室を介することなく、処理室内へダイレクトに供給する点と、そのＨ２ガスの供給開始をＯ２ガスの供給開始よりも先に行い、Ｈ２ガスの供給停止をＯ２ガスの供給停止よりも後に行う点と、さらにその際、水素リッチ条件下で、Ｚｒ含有層の酸化を行う点である。それ以外の内容、すなわち、それ以外の処理手順や処理方法や処理条件等は第１の成膜シーケンスと同様である。
【０１３５】
ステップ３の酸化工程では、水素含有ガス供給管２３２ｅのバルブ２４３ｅを開き、水素含有ガス供給管２３２ｅから水素含有ガスとしてＨ２ガスを供給する。Ｈ２ガスはマスフローコントローラ２４１ｅにより流量調整されて、第１ノズル２３３を介して、加熱された減圧状態の処理室２０１内に供給される。第１ノズル２３３を介して処理室２０１内に供給されたＨ２ガスは、第２ノズル２３２ａを介して処理室２０１内に供給された反応種や未反応のＯ２ガスやＨ２ガス等と一緒に、処理室２０１内を流下してウエハ配列領域の下端側に設けられた排気口を介して排気管２３１から排気される。
【０１３６】
このとき処理室２０１内におけるＨ２ガス濃度（Ｈ２／（Ｈ２＋Ｏ２））は、例えば６７〜９０％、好ましくは６７〜８３％の範囲内の濃度とする。すなわち、水素リッチな条件とする。なお、処理室２０１内のＨ２ガス濃度は、Ｈ２／Ｏ２流量比を調整することにより制御することができるのは上述の通りである。ただし、この場合、Ｈ２ガスは、水素含有ガス供給管２３２ｂと水素含有ガス供給管２３２ｅとの２箇所から供給されることとなるので、その合計流量を考慮する必要がある。例えば、Ｈ２ガス濃度（Ｈ２／（Ｈ２＋Ｏ２））を６７〜９０％の範囲内の濃度とするように制御する場合は、トータルでのＨ２／Ｏ２流量比を２〜１０の範囲内の流量比とするように調整する。また、例えば、Ｈ２ガス濃度（Ｈ２／（Ｈ２＋Ｏ２））を６７〜８３％の範囲内の濃度とするように制御する場合は、トータルでのＨ２／Ｏ２流量比を２〜５の範囲内の流量比とするように調整する。トータルでのＨ２／Ｏ２流量比が２未満となると、成膜の下地であるＴｉＮ膜の酸化を十分に抑制することができなくなる。トータルでのＨ２／Ｏ２流量比が１０を超えると、成膜レートを実用範囲におさめることができなくなる。なお、トータルでのＨ２／Ｏ２流量比を５以下とすると、成膜レートを十分に実用範囲におさめることができることとなる。よって、トータルでのＨ２／Ｏ２流量比は、２以上１０以下とするのが好ましく、２以上５以下とするのがより好ましい。
【０１３７】
このように、水素含有ガス供給管２３２ｅからＨ２ガスをダイレクトに処理室２０１内へ供給することで、処理室２０１内を水素リッチ条件とすることができ、還元性ガス（Ｈ２ガス）雰囲気下で、原子状酸素（Ｏ）等の酸素を含む反応種により酸化処理を行うことが可能となり、下地膜であるＴｉＮ膜の酸化を抑制しつつＺｒ含有層に対する酸化処理を行うことが可能となる。なお、このとき、処理室２０１内へ反応種を供給する前後にＨ２ガスを流すことで、下地膜であるＴｉＮ膜の酸化をより一層抑制することができる。
【０１３８】
またこのとき、反応予備室３０１内を酸素リッチ条件とし、処理室２０１内を水素リッチ条件とすることもできる。反応予備室３０１内を酸素リッチ条件とすることで、より多くの原子状酸素（Ｏ）等の酸素を含む反応種を生成させることができる。また、反応予備室３０１内にて酸素リッチ条件下で生成された多量の反応種を処理室２０１内に供給する場合に、処理室２０１内を水素リッチ条件とすることで、下地膜であるＴｉＮ膜の酸化を抑制しつつ、Ｚｒ含有層に対する酸化処理の酸化レート、すなわち成膜レートを高めることが可能となる。
【０１３９】
第５の成膜シーケンスによれば、第１の成膜シーケンスおよび第３の成膜シーケンスと同様な作用効果が得られるだけでなく、下地となるＴｉＮ膜等の金属膜の酸化を抑制しつつ、成膜レートを高めることが可能となる。
【０１４０】
（第６の成膜シーケンス）
第６の成膜シーケンスは、第３の成膜シーケンスと同様、ＴｉＮ膜等の金属膜上に高誘電率絶縁膜を形成する場合に、成膜の下地となるＴｉＮ膜等の金属膜の酸化を抑制しつつ成膜する方法の一例である。
【０１４１】
図８に、本実施形態の第６の成膜シーケンスにおけるガス供給のタイミング図を示す。図８の上側の図は処理室内へのガス供給のタイミングを示しており、下側の図は反応予備室内へのガス供給のタイミングを示している。なお図８は、便宜上、処理室内および反応予備室内へ供給する主な物質の供給タイミングを示している。
【０１４２】
本実施形態の第６の成膜シーケンスでは、処理室内に収容され、第１の温度に加熱された、表面に金属膜（ＴｉＮ膜）が形成された基板に対して、所定元素を含む原料ガス（ＴＥＭＡＺガス）を供給することで、基板表面の金属膜上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、基板表面の金属膜上に形成された所定元素含有層を酸化して酸化層（ＺｒＯ２層）に変化させる工程と、を交互に所定回数（ｍ回）繰り返すことで、基板表面の金属膜上に、初期層として所定膜厚の第１の酸化膜（ＺｒＯ２膜）を形成する第１成膜工程（初期成膜工程）を行う。そして第１成膜工程の所定元素含有層を酸化層に変化させる工程では、さらに水素含有ガス（Ｈ２ガス）を、反応予備室を介することなく、処理室内へダイレクトに供給する。また、処理室内へダイレクトに供給する水素含有ガスの供給開始を酸素含有ガスの供給開始よりも先に行い、水素含有ガスの供給停止を酸素含有ガスの供給停止よりも後に行う。さらに、その際、水素含有ガスリッチな条件下で、所定元素含有層の酸化を行う。
そしてその後、処理室内の第１の温度に加熱された基板に対して、所定元素を含む原料ガス（ＴＥＭＡＺガス）を供給することで、第１成膜工程で形成された第１の酸化膜上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、第１の酸化膜上に形成された所定元素含有層を酸化して酸化層（ＺｒＯ２層）に変化させる工程と、を交互に所定回数（ｎ回）繰り返すことで、第１の酸化膜上に、所定膜厚の第２の酸化膜（ＺｒＯ２膜）を形成する第２成膜工程（本成膜工程）を行う。そして第２成膜工程の所定元素含有層を酸化層に変化させる工程では、酸素含有ガスリッチな条件下で、所定元素含有層の酸化を行う。
【０１４３】
本実施形態の第６の成膜シーケンスは、第１成膜工程として、上述の第５の成膜シーケンスを行い、第２成膜工程として、上述の第１の成膜シーケンスを行う場合に相当する。すなわち、第１成膜工程での酸化は水素リッチ条件下で行われ、第２成膜工程での酸化は酸素リッチ条件下で行われる。
【０１４４】
成膜初期における酸化を水素リッチ条件下で行うことで、下地膜であるＴｉＮ膜の酸化を抑制しつつＺｒ含有層に対する酸化処理を行うことが可能となる。また、初期層として所定膜厚の第１のＺｒＯ２膜が形成された後、すなわち、下地膜であるＴｉＮ膜の酸化をブロックできる程度の膜厚のＺｒＯ２膜が形成された後は、酸素リッチ条件下で酸化を行うことが可能となり、成膜レートを高めることが可能となる。すなわち、初期層としての所定膜厚の第１のＺｒＯ２膜は、酸化ブロック層として機能する。なお、初期層としての第１のＺｒＯ２膜の膜厚は、第４の成膜シーケンスにおける初期層と同様、１〜５ｎｍとするのが好ましい。
【０１４５】
第６の成膜シーケンスによれば、第１の成膜シーケンスおよび第５の成膜シーケンスと同様な作用効果が得られるだけでなく、第５の成膜シーケンスと比較して、トータルでの成膜レートを向上させることが可能となる。
【０１４６】
（第７の成膜シーケンス）
第７の成膜シーケンスは、第３の成膜シーケンスと同様、ＴｉＮ膜等の金属膜上に高誘電率絶縁膜を形成する場合に、成膜の下地となるＴｉＮ膜等の金属膜の酸化を抑制しつつ成膜する方法の一例である。
【０１４７】
図９に、本実施形態の第７の成膜シーケンスにおけるガス供給のタイミング図を示す。図９の上側の図は処理室内へのガス供給のタイミングを示しており、下側の図は反応予備室内へのガス供給のタイミングを示している。なお図９は、便宜上、処理室内および反応予備室内へ供給する主な物質の供給タイミングを示している。
【０１４８】
本実施形態の第７の成膜シーケンスでは、処理室内に収容され、第１の温度に加熱された、表面に金属膜（ＴｉＮ膜）が形成された基板に対して、所定元素を含む原料ガス（ＴＥＭＡＺガス）を供給することで、基板表面の金属膜上に所定元素含有層（Ｚｒ含有層）を形成する工程と、酸素含有ガス（Ｏ２）を大気圧未満の圧力雰囲気下にある処理室内の第１の温度に加熱された基板に対して供給することで、基板表面の金属膜上に形成された所定元素含有層を酸化して酸化層（ＺｒＯ２層）に変化させる工程と、を交互に所定回数（ｍ回）繰り返すことで、基板表面の金属膜上に、初期層として所定膜厚の第１の酸化膜（ＺｒＯ２膜）を形成する第１成膜工程（初期成膜工程）を行う。
そしてその後、処理室内の第１の温度に加熱された基板に対して、所定元素を含む原料ガス（ＴＥＭＡＺガス）を供給することで、第１成膜工程で形成された第１の酸化膜上に所定元素含有層（Ｚｒ含有層）を形成する工程と、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度に加熱された基板に対して供給することで、第１の酸化膜上に形成された所定元素含有層を酸化して酸化層（ＺｒＯ２層）に変化させる工程と、を交互に所定回数（ｎ回）繰り返すことで、第１の酸化膜上に、所定膜厚の第２の酸化膜（ＺｒＯ２膜）を形成する第２成膜工程（本成膜工程）を行う。そして第２成膜工程の所定元素含有層を酸化層に変化させる工程では、酸素含有ガスリッチな条件下で、所定元素含有層の酸化を行う。
【０１４９】
本実施形態の第７の成膜シーケンスの第１成膜工程は、上述の第１の成膜シーケンスにおいて酸化の際にＯ２ガスを単体で流すケースに相当し、第２成膜工程は、上述の第１の成膜シーケンスに相当する。すなわち、第１成膜工程での酸化は反応種を含まない酸素雰囲気下で行われ、第２成膜工程での酸化は反応種を含む酸素リッチ条件下で行われる。
【０１５０】
成膜初期における酸化を、反応種を含まない酸素雰囲気下で行うことで、酸化力を抑えることができ、下地膜であるＴｉＮ膜の酸化を抑制しつつＺｒ含有層に対する酸化処理を行うことが可能となる。また、初期層として所定膜厚の第１のＺｒＯ２膜が形成された後、すなわち、下地膜であるＴｉＮ膜の酸化をブロックできる程度の膜厚のＺｒＯ２膜が形成された後は、酸素リッチ条件下で酸化を行うことが可能となり、成膜レートを高めることが可能となる。すなわち、初期層としての所定膜厚の第１のＺｒＯ２膜は、酸化ブロック層として機能する。なお、初期層としての第１のＺｒＯ２膜の膜厚は、第４の成膜シーケンスにおける初期層と同様、１〜５ｎｍとするのが好ましい。
【０１５１】
第７の成膜シーケンスによれば、第１の成膜シーケンスと同様な作用効果が得られるだけでなく、下地となるＴｉＮ膜等の金属膜の酸化を抑制しつつ成膜することが可能となる。また、第３〜６の成膜シーケンスと比較して、Ｈ２ガスの消費を抑えることが可能となる。
【０１５２】
なお、第７の成膜シーケンスでは、図９に示すように、酸化の際にＯ２ガスを、反応予備室３０１を介して処理室２０１内へ供給する例について説明したが、このときＯ２ガスを、反応予備室３０１を介することなく、処理室２０１内へダイレクトに供給するようにしてもよい。また、この場合、酸素含有ガスとして、Ｏ２ガスの代わりに、Ｈ２ＯガスやＨ２Ｏ２ガスを用いるようにしてもよい。すなわち、酸化の際に、Ｈ２ＯガスやＨ２Ｏ２ガスを、反応予備室３０１を介することなく、処理室２０１内へダイレクトに供給するようにしてもよい。
【０１５３】
（第８の成膜シーケンス）
第８の成膜シーケンスは、第３の成膜シーケンスと同様、ＴｉＮ膜等の金属膜上に高誘電率絶縁膜を形成する場合に、成膜の下地となるＴｉＮ膜等の金属膜の酸化を抑制しつつ成膜する方法の一例である。
【０１５４】
図１０に、本実施形態の第８の成膜シーケンスにおけるガス供給のタイミング図を示す。図１０の上側の図は処理室内へのガス供給のタイミングを示しており、下側の図は反応予備室内へのガス供給のタイミングを示している。なお図１０は、便宜上、処理室内および反応予備室内へ供給する主な物質の供給タイミングを示している。
【０１５５】
本実施形態の第８の成膜シーケンスでは、処理室内に収容され、第１の温度に加熱された、表面に金属膜（ＴｉＮ膜）が形成された基板に対して、所定元素を含む原料ガス（ＴＥＭＡＺガス）を供給することで、基板表面の金属膜上に所定元素含有層（Ｚｒ含有層）を形成する工程と、酸素含有ガス（Ｏ２）を大気圧未満の圧力雰囲気下にある処理室内の第１の温度に加熱された基板に対して供給することで、基板表面の金属膜上に形成された所定元素含有層を酸化して酸化層（ＺｒＯ２層）に変化させる工程と、を交互に繰り返すことで、基板表面の金属膜上に、所定膜厚の酸化膜（ＺｒＯ２膜）を形成する。そしてその後、第１の温度よりも高い第２の温度に加熱された大気圧未満の圧力雰囲気下にある反応予備室内で、酸素含有ガス（Ｏ２ガス）と水素含有ガス（Ｈ２ガス）とを反応させて酸素を含む反応種（原子状酸素（Ｏ））を生成し、その反応種を、大気圧未満の圧力雰囲気下にある処理室内の第１の温度または第３の温度に加熱された基板に対して供給することで、基板上に形成された所定膜厚の酸化膜（ＺｒＯ２膜）を改質する。なお、第３の温度は第１の温度よりも高く、第２の温度よりも低い温度である。
【０１５６】
本実施形態の第８の成膜シーケンスの成膜工程は、上述の第１の成膜シーケンスにおいて酸化の際にＯ２ガスを単体で流すケースに相当し、改質工程は、上述の第２の成膜シーケンスにおける改質工程に相当する。すなわち、成膜工程での酸化は反応種を含まない酸素雰囲気下で行われ、改質工程での改質は、反応種を含む酸素リッチ条件下で行われる。
【０１５７】
成膜工程における酸化を、反応種を含まない酸素雰囲気下で行うことで、酸化力を抑えることができ、下地膜であるＴｉＮ膜の酸化を抑制しつつＺｒ含有層に対する酸化処理を行うことが可能となる。また、所定膜厚のＺｒＯ２膜が形成された後は、そのＺｒＯ２膜自体が、下地膜であるＴｉＮ膜の酸化をブロックする酸化ブロック層として機能するので、反応種を含む酸素リッチ条件下で、下地膜であるＴｉＮ膜の酸化を抑制しつつ、ＺｒＯ２膜の改質処理を行うことが可能となり、改質処理時間を短縮することも可能となる。なお、この改質処理には、ＺｒＯ２膜の成膜の下地となるＴｉＮ膜の自然酸化膜（Ｔｉ−Ｏ結合）を減少させる（還元する）効果があることも確認した。
【０１５８】
第８の成膜シーケンスによれば、第２の成膜シーケンスと同様な作用効果が得られるだけでなく、下地となるＴｉＮ膜等の金属膜の酸化を抑制しつつ成膜することが可能となる。また、第３〜６の成膜シーケンスと比較して、Ｈ２ガスの消費を抑えることが可能となる。
【０１５９】
以上、本発明の実施形態を具体的に説明したが、本発明は上述の実施形態に限定されるものではなく、その要旨を逸脱しない範囲で種々変更可能である。
【０１６０】
例えば、上述の実施形態では、高誘電率絶縁膜として、金属元素であるジルコニウム（Ｚｒ）を含むＺｒＯ２膜を形成する例について説明したが、本発明は、ジルコニウム（Ｚｒ）、ハフニウム（Ｈｆ）、チタン（Ｔｉ）、アルミニウム（Ａｌ）、ニオブ（Ｎｂ）、タンタル（Ｔａ）、モリブデン（Ｍｏ）等の金属元素を含む膜を形成する場合にも適用することができる。例えば、本発明は、ジルコニウムシリケート膜（ＺｒＳｉＯ膜）、ジルコニウムアルミネート膜（ＺｒＡｌＯ膜）、ハフニウム酸化膜（ＨｆＯ２膜）、ハフニウムシリケート膜（ＨｆＳｉＯ膜）、ハフニウムアルミネート膜（ＨｆＡｌＯ膜）、チタン酸化膜（ＴｉＯ２膜）、アルミニウム酸化膜（Ａｌ２Ｏ３膜）、ニオブ酸化膜（Ｎｂ２Ｏ５膜）、タンタル酸化膜（Ｔａ２Ｏ５膜）、モリブデン酸化膜（ＭｏＯ２膜）等や、これらを組み合わせたり、混合させたりした高誘電率絶縁膜を形成する場合にも適用することができる。
【０１６１】
例えば、Ｈｆを含む膜としてＨｆＯ２膜を形成する場合は、Ｈｆを含む原料として、テトラキスエチルメチルアミノハフニウム（Ｈｆ［Ｎ（Ｃ２Ｈ５）（ＣＨ３）］４、略称：ＴＥＭＡＨ）、テトラキスジメチルアミノハフニウム（Ｈｆ［Ｎ（ＣＨ３）２］４、略称：ＴＤＭＡＨ）、テトラキスジエチルアミノハフニウム（Ｈｆ［Ｎ（Ｃ２Ｈ５）２］４、略称：ＴＤＥＡＨ）などの有機原料や、テトラクロロハフニウムすなわちハフニウムテトラクロライド（ＨｆＣｌ４）などの無機原料を用いることができる。なお、このときの処理条件は、例えば上述の実施形態に記載の処理条件と同様な処理条件とすることができる。
【０１６２】
また例えば、Ｔｉを含む膜としてＴｉＯ２膜を形成する場合は、Ｔｉを含む原料として、テトラキスエチルメチルアミノチタニウム（Ｔｉ［Ｎ（Ｃ２Ｈ５）（ＣＨ３）］４、略称：ＴＥＭＡＴ）、テトラキスジメチルアミノチタニウム（Ｔｉ［Ｎ（ＣＨ３）２］４、略称：ＴＤＭＡＴ）、テトラキスジエチルアミノチタニウム（Ｔｉ［Ｎ（Ｃ２Ｈ５）２］４、略称：ＴＤＥＡＴ）などの有機原料や、テトラクロロチタンすなわちチタニウムテトラクロライド（ＴｉＣｌ４）などの無機原料を用いることができる。なお、このときの処理条件は、例えば上述の実施形態に記載の処理条件と同様な処理条件とすることができる。
【０１６３】
また例えば、Ａｌを含む膜としてＡｌ２Ｏ３膜を形成する場合は、Ａｌを含む原料として、トリメチルアルミニウム（Ａｌ（ＣＨ３）３、略称：ＴＭＡ）などの有機原料や、トリクロロアルミニウムすなわちアルミニウムトリクロライド（ＡｌＣｌ３）、トリフルオロアルミニウムすなわちアルミニウムトリフルオライド（ＡｌＦ３）などの無機原料を用いることができる。なお、このときの処理条件は、例えば上述の実施形態に記載の処理条件と同様な処理条件とすることができる。
【０１６４】
また例えば、Ｎｂを含む膜としてＮｂ２Ｏ５膜を形成する場合は、Ｎｂを含む原料として、ペンタクロロニオブすなわちニオビウムペンタクロライド（ＴａＣｌ５）、ペンタフルオロニオブすなわちニオビウムペンタフルオライド（ＮｂＦ５）等を用いることができる。
【０１６５】
また例えば、Ｔａを含む膜としてＴａ２Ｏ５膜を形成する場合は、Ｔａを含む原料として、ペンタクロロタンタルすなわちタンタルペンタクロライド（ＴａＣｌ５）、ペンタフルオロタンタルすなわちタンタルペンタフルオライド（ＴａＦ５）、ペンタエトキシタンタル（Ｔａ（ＯＣ２Ｈ５）５、略称：ＰＥＴ）、トリスジエチルアミノターシャリーブチルイミノタンタル（Ｔａ（ＮＣ（ＣＨ３）３）（Ｎ（Ｃ２Ｈ５）２）３、略称：ＴＢＴＤＥＴ）等を用いることができる。
【０１６６】
また例えば、Ｍｏを含む膜としてＭｏＯ２膜を形成する場合は、原料として、ペンタクロロモリブデンすなわちモリブデンペンタクロライド（ＭｏＣｌ５）、ペンタフルオロモリブデンすなわちモリブデンペンタフルオライド（ＭｏＦ５）等を用いることができる。
【０１６７】
また例えば、上述の実施形態では、金属元素を含む金属酸化膜を形成する例について説明したが、本発明は、シリコン（Ｓｉ）等の半導体元素を含む半導体酸化膜、例えば、シリコン酸化膜（ＳｉＯ２膜）等の各種絶縁膜を低温で形成する場合にも適用することができる。
【０１６８】
例えば、Ｓｉを含む膜としてＳｉＯ２膜を形成する場合は、Ｓｉを含む原料として、ヘキサクロロジシラン（Ｓｉ２Ｃｌ６、略称：ＨＣＤ）、テトラクロロシランすなわちシリコンテトラクロライド（ＳｉＣｌ４、略称：ＳＴＣ）、トリクロロシラン（ＳｉＨＣｌ３、略称：ＴＣＳ）、ジクロロシラン（ＳｉＨ２Ｃｌ２、略称：ＤＣＳ）、モノクロロシラン（ＳｉＨ３Ｃｌ、略称：ＭＣＳ）等のクロロシラン系やモノシラン（ＳｉＨ４）等の無機原料や、アミノシラン系のテトラキスジメチルアミノシラン（Ｓｉ［Ｎ（ＣＨ３）２］４、略称：４ＤＭＡＳ）、トリスジメチルアミノシラン（Ｓｉ［Ｎ（ＣＨ３）２］３Ｈ、略称：３ＤＭＡＳ）、ビスジエチルアミノシラン（Ｓｉ［Ｎ（Ｃ２Ｈ５）２］２Ｈ２、略称：２ＤＥＡＳ）、ビスターシャリーブチルアミノシラン（ＳｉＨ２［ＮＨ（Ｃ４Ｈ９）］２、略称：ＢＴＢＡＳ）などの有機原料を用いることができる。なお、このときの処理条件は、例えば上述の実施形態に記載の処理条件と同様な処理条件とすることができる。すなわち、本発明によれば、従来よりも低温、例えば４００℃以下で、高い成膜レートにて、良質なＳｉＯ２膜を形成することも可能となる。
【０１６９】
なお、ＳｉＯ２膜を形成する場合であって、そのプロセスに制約温度がない場合は、処理温度、すなわち、第１の温度を４００℃以上とすることも可能である。例えば、第１の温度を１００℃以上６００℃以下とすることも可能である。ＳｉＯ２膜の場合、処理温度を比較的高くすることで、低温処理する場合よりも膜質を向上させることが可能となる。なお、第１の温度を高くし過ぎると、シリコン原料ガス供給時において気相反応が支配的になることで、膜厚均一性が悪化しやすくなり、その制御が困難となってしまう。第１の温度を６００℃以下とすることで、シリコン原料ガス供給時において表面反応が支配的になり、膜厚均一性を確保しやすくなり、その制御が容易となる。よって、第１の温度は１００℃以上６００℃以下とするのが好ましい。第２の温度は上述の実施形態と同様、酸素含有ガスと水素含有ガスとが反応し、原子状酸素（Ｏ）等の反応種を生成することが可能な温度帯である４５０℃以上１２００℃以下とすればよい。なお、第１の温度を１００℃以上６００℃以下とする場合、第２の温度を６００℃以上１２００℃以下とするのが好ましい。この場合、第１の温度を１００℃以上４００℃以下とし、第２の温度を４５０℃以上１２００℃以下として成膜する場合よりも、さらに良質なＳｉＯ２膜を形成することが可能となる。
【０１７０】
なお、上述の実施形態の第２の成膜シーケンスおよび第８の成膜シーケンスにおけるアニール処理による各種絶縁膜の不純物除去効果に注目すると、シリコン酸化膜の改質に上述の実施形態におけるアニール処理を適用した場合、膜中不純物の中でも特にＨ濃度およびＣｌ濃度を低減することができるのに対し、金属酸化膜の改質に上述の実施形態におけるアニール処理を適用した場合は、膜中不純物の中でも特にＨ濃度、Ｃｌ濃度、Ｃ濃度およびＮ濃度を低減することができることを確認した。
【０１７１】
また例えば、上述の実施形態では、第２の温度を第１の温度よりも高い温度とする（第２の温度＞第１の温度）例について説明したが、第２の温度を第１の温度と等しくする（第２の温度＝第１の温度）ことも可能である。すなわち、反応予備室内の温度を処理室内の温度と等しくすることも可能である。特に、上述のＳｉＯ２膜の例のように、制約温度のないプロセスにおいて有効となり、中でも特に、第１の温度を４５０℃以上の温度（酸素含有ガスと水素含有ガスとが反応し、原子状酸素（Ｏ）等の反応種を生成することが可能となる温度）とすることができる場合に有効となる。
【０１７２】
例えばこの場合、反応予備室内の温度と処理室内の温度とを何れも第１の温度とし、第１の温度に加熱された減圧下にある反応予備室内で酸素含有ガスと水素含有ガスとの反応を開始させ、第１の温度に加熱された減圧下にある処理室内でその反応を進行させるようにすることができ、その温度で得られる原子状酸素の濃度を最大にすることが可能となる。この場合、酸素含有ガスと水素含有ガスとの反応を、処理室内で開始させるのではなく、反応予備室内で開始させることとなり、反応予備室は酸素含有ガスと水素含有ガスとの反応遅れ時間を調整するバッファとしての役割を担うこととなる。この場合、第１の温度としては、例えば、４５０〜６００℃が例示される。
【０１７３】
このように、第２の温度を第１の温度と等しくするようにしても、低温領域における酸素含有ガスと水素含有ガスとの反応遅れを改善することが可能となる。すなわち、第２の温度を第１の温度よりも高い温度とする（第２の温度＞第１の温度）だけでなく、第２の温度を第１の温度と等しくする（第２の温度＝第１の温度）ようにしても、つまり、第２の温度を第１の温度以上の温度とする（第２の温度≧第１の温度）ことにより、低温領域における酸素含有ガスと水素含有ガスとの反応遅れを改善することが可能となる。
【０１７４】
また、上述の実施形態では、一度に複数枚の基板を処理するバッチ式の基板処理装置を用いて成膜する例について説明したが、本発明はこれに限定されず、一度に１枚または数枚の基板を処理する枚葉式の基板処理装置を用いて成膜する場合にも、好適に適用できる。
【０１７５】
例えば、図１２に示すように、第１の加熱源が抵抗加熱ヒータではなく、ランプヒータであり、ランプによるウエハへの光照射、すなわち、ウエハの光吸収によるエネルギーにてウエハを加熱する枚葉式コールドウォール型の処理炉を有する基板処理装置を用いて成膜する場合にも、本発明は好適に適用できる。本変形例の処理炉４０２は、処理室４０１を形成する処理容器４０３と、第１の加熱源としてのランプ４０４と、ランプ４０４の光を透過させる石英窓４０６と、１枚のウエハ２００を水平姿勢で支持するサセプタ４０７を備える支持台４０５とを有する。また、本変形例の処理炉４０２では、反応予備室３０１と処理室４０１とを接続する配管部をなくし、反応予備室３０１と処理室４０１とを直結するようにしている。なお、図１２において、図１、２で説明した要素と実質的に同一の要素には同一の符号を付し、その説明を省略する。
【０１７６】
また例えば、図１３に示すように、シャワーヘッドに反応予備室を設けた基板処理装置、すなわち、シャワーヘッド部に反応予備室の機能を持たせた基板処理装置を用いて成膜する場合にも、本発明は好適に適用できる。本変形例に係る処理炉４０２は、処理室４０１を形成する処理容器４０３と、処理室４０１内にガスをシャワー状に供給するシャワーヘッド４０９と、１枚のウエハ２００を水平姿勢で支持するサセプタ４０７を備える支持台４０５と、支持台４０５に設けられた第１の加熱源としての抵抗加熱ヒータ４０８とを有する。シャワーヘッド４０９は、内部に反応予備室３０１が形成された反応予備容器３００と、反応予備容器３００の円筒側面及び上面を囲うように設けられた第２のヒータ３０２ａ、３０２ｂ、３０２ｃと、反応予備容器３００及び第２のヒータ３０２ａ、３０２ｂ、３０２ｃの周囲に設けられた断熱部材３０３とを有する。シャワーヘッド４０９のインレットには、酸素含有ガス供給管２３２ａと水素含有ガス供給管２３２ｂとが合流した合流配管部が接続されており、アウトレットには、処理室４０１内にガスをシャワー状に供給するガス分散板３０４が設けられている。なお、図１３において、図１、２で説明した要素と実質的に同一の要素には同一の符号を付し、その説明を省略する。
【０１７７】
図１２に示す変形例によれば、高温に加熱された反応予備室３０１を用いることにより、原子状酸素（Ｏ）等の反応種の発生量を高め、反応種の濃度を著しく高めることができる。そのため、光照射によりウエハを加熱するようなコールドウォール型のチャンバを用いる場合においても、低温処理において、高温処理と同様に膜質を改善することが可能となり、また、高温処理と同様に成膜速度を向上させることも可能となる。また、図１２、１３に示す変形例によれば、反応予備室３０１と処理室２０１（４０１）とを接続する配管部をなくし、反応予備室３０１と処理室２０１（４０１）とを直結したので、反応予備室３０１内で生成された原子状酸素（Ｏ）等の反応種が配管部内で失活することを回避することができる。また、配管部をなくしたので、配管部内の圧力モニタリングや配管部内の圧力調整が不要となり、基板処理装置の構成や圧力制御動作を簡素化することも可能となる。
【０１７８】
また、本発明は上述の各実施形態や変形例に限定されるものではなく、本発明の趣旨を逸脱しない範囲内で、各実施形態や変形例の各要素を必要に応じて、任意にかつ適宜に組み合わせてもよい。
【０１７９】
以下に、本発明の好ましい態様について付記する。
【０１８０】
本発明の一態様によれば、
処理室内に収容され、第１の温度に加熱された基板に対して、所定元素を含む原料ガスを供給することで、前記基板上に所定元素含有層を形成する工程と、
前記第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる工程と、
を交互に繰り返すことで、前記基板上に所定膜厚の酸化膜を形成する工程を有する半導体装置の製造方法が提供される。
【０１８１】
好ましくは、前記所定元素含有層を酸化層に変化させる工程では、前記反応予備室内に各ガスを、水素含有ガスの流量が酸素含有ガスの流量よりも大きくなるような条件にて供給する。
【０１８２】
また好ましくは、前記所定元素含有層を酸化層に変化させる工程では、水素含有ガスの供給開始を酸素含有ガスの供給開始よりも先に行い、水素含有ガスの供給停止を酸素含有ガスの供給停止よりも後に行う。
【０１８３】
また好ましくは、前記各工程を交互に繰り返す際、成膜初期の前記所定元素含有層を酸化層に変化させる工程では、前記反応予備室内に各ガスを、水素含有ガスの流量が酸素含有ガスの流量よりも大きくなるような条件にて供給し、成膜の途中から前記所定元素含有層を酸化層に変化させる工程では、前記反応予備室内に各ガスを、酸素含有ガスの流量が水素含有ガスの流量よりも大きくなるような条件にて供給する。
【０１８４】
また好ましくは、前記所定元素含有層を酸化層に変化させる工程では、さらに水素含有ガスを、前記反応予備室を介することなく、前記処理室内へダイレクトに供給する。
【０１８５】
また好ましくは、前記所定元素含有層を酸化層に変化させる工程では、さらに水素含有ガスを、前記反応予備室を介することなく、前記処理室内へダイレクトに供給することで、前記処理室内を水素含有ガスの流量が酸素含有ガスの流量よりも大きくなるような条件とする。
【０１８６】
また好ましくは、前記各工程を交互に繰り返す際、成膜初期の前記所定元素含有層を酸化層に変化させる工程では、さらに水素含有ガスを、前記反応予備室を介することなく、前記処理室内へダイレクトに供給し、成膜の途中から前記所定元素含有層を酸化層に変化させる工程での前記処理室内への水素含有ガスのダイレクトな供給を停止する。
【０１８７】
また好ましくは、前記各工程を交互に繰り返す際、成膜初期の前記所定元素含有層を酸化層に変化させる工程では、さらに水素含有ガスを、前記反応予備室を介することなく、前記処理室内へダイレクトに供給することで、前記処理室内を水素含有ガスの流量が酸素含有ガスの流量よりも大きくなるような条件とし、成膜の途中から前記所定元素含有層を酸化層に変化させる工程での前記処理室内への水素含有ガスのダイレクトな供給を停止することで、前記処理室内を酸素含有ガスの流量が水素含有ガスの流量よりも大きくなるような条件とする。
【０１８８】
また好ましくは、前記基板の表面には金属膜が形成されており、前記所定膜厚の酸化膜を形成する工程では、前記金属膜上に前記酸化膜を形成する。
【０１８９】
また好ましくは、前記所定元素含有層を酸化層に変化させる工程では、前記反応予備室内に各ガスを、酸素含有ガスの流量が水素含有ガスの流量よりも大きくなるような条件にて供給する。
【０１９０】
また好ましくは、前記第２の温度に加熱された大気圧未満の圧力下にある前記反応予備室内で、酸素含有ガスと水素含有ガスとを反応させて酸素を含む反応種を生成し、その反応種を、大気圧未満の圧力下にある前記処理室内の前記第１の温度、または、前記第１の温度よりも高く前記第２の温度よりも低い第３の温度に加熱された前記基板に対して供給することで、前記基板上に形成された所定膜厚の前記酸化膜を改質する工程をさらに有する。
【０１９１】
また好ましくは、前記第１の温度を１００℃以上６００℃以下とし、前記第２の温度を４５０℃以上１２００℃以下とする。
【０１９２】
また好ましくは、前記第１の温度を１００℃以上６００℃以下とし、前記第２の温度を６００℃以上１２００℃以下とする。
【０１９３】
また好ましくは、前記第１の温度を１００℃以上４００℃以下とし、前記第２の温度を４５０℃以上１２００℃以下とする。
【０１９４】
また好ましくは、前記所定元素は金属元素である。
【０１９５】
また好ましくは、前記所定元素は金属元素であり、前記所定元素含有層は金属元素含有層であり、前記酸化層は金属酸化層であり、前記酸化膜は金属酸化膜である。
【０１９６】
また好ましくは、前記所定元素は半導体元素である。
【０１９７】
また好ましくは、前記所定元素は半導体元素であり、前記所定元素含有層は半導体元素含有層であり、前記酸化層は半導体酸化層であり、前記酸化膜は半導体酸化膜である。
【０１９８】
また好ましくは、前記所定元素はシリコンである。
【０１９９】
また好ましくは、前記所定元素はシリコンであり、前記所定元素含有層はシリコン含有層であり、前記酸化層はシリコン酸化層であり、前記酸化膜はシリコン酸化膜である。
【０２００】
また好ましくは、前記所定元素含有層は前記所定元素の堆積層である。
【０２０１】
また好ましくは、前記所定元素含有層は前記所定元素が前記基板上に堆積することで形成される層である。
【０２０２】
また好ましくは、前記所定元素含有層は前記原料ガスの吸着層である。
【０２０３】
また好ましくは、前記所定元素含有層は前記原料ガスが前記基板上に吸着することで形成される層である。
【０２０４】
また好ましくは、前記酸素含有ガスが、酸素ガス、オゾンガス、一酸化窒素ガスおよび亜酸化窒素ガスよりなる群から選択される少なくとも一つのガスであり、前記水素含有ガスが水素ガス、重水素ガス、アンモニアガスおよびメタンガスよりなる群から選択される少なくとも一つのガスである。
【０２０５】
また好ましくは、前記酸素含有ガスが酸素ガスであり、前記水素含有ガスが水素ガスである。
【０２０６】
また好ましくは、前記反応予備室内の圧力が所定の圧力に維持されている場合に、前記反応予備室内への水素含有ガスの供給を可能とし、前記反応予備室内の圧力が前記所定の圧力を超えている場合には、前記反応予備室内への前記水素含有ガスの供給を不可能とする。
【０２０７】
また好ましくは、前記反応予備室内の圧力が所定の圧力に維持されている場合に、前記反応予備室内への前記水素含有ガスおよび前記酸素含有ガスの供給を可能とし、前記反応予備室内の圧力が前記所定の圧力を超えている場合には、前記反応予備室内への前記水素含有ガスおよび前記酸素含有ガスの供給を不可能とする。
【０２０８】
また好ましくは、前記所定の圧力が３９９９Ｐａ以下の圧力である。
【０２０９】
また好ましくは、前記所定元素含有層を酸化層に変化させる工程では、前記反応予備室内の圧力が１Ｐａ以上３９９９Ｐａ以下の圧力となるように制御する。
【０２１０】
本発明の他の態様によれば、
処理室内に収容され、第１の温度に加熱された基板に対して、所定元素を含む原料ガスを供給することで、前記基板上に所定元素含有層を形成する工程と、
前記第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる工程と、
を交互に繰り返すことで、前記基板上に所定膜厚の酸化膜を形成する工程を有する基板処理方法が提供される。
【０２１１】
本発明の更に他の態様によれば、
基板を収容して処理する処理室と、
前記処理室内の基板を第１の温度に加熱する第１の加熱源と、
複数種類のガスを反応させる反応予備室と、
前記反応予備室内を第２の温度に加熱する第２の加熱源と、
前記処理室内に所定元素を含む原料ガスを供給する原料ガス供給系と、
前記反応予備室内に酸素含有ガスを供給する酸素含有ガス供給系と、
前記反応予備室内に水素含有ガスを供給する水素含有ガス供給系と、
前記反応予備室と前記処理室とを接続する配管部と、
前記処理室内および前記反応予備室内の圧力を調整する圧力調整部と、
前記処理室内に収容され、前記第１の温度に加熱された基板に対して、前記原料ガスを供給することで、前記基板上に所定元素含有層を形成する処理と、前記第１の温度よりも高い前記第２の温度に加熱された大気圧未満の圧力下にある前記反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる処理と、を交互に繰り返すことで、前記基板上に所定膜厚の酸化膜を形成するように、前記第１の加熱源、前記第２の加熱源、前記原料ガス供給系、前記酸素含有ガス供給系、前記水素含有ガス供給系および前記圧力調整部を制御する制御部と、
を有する基板処理装置が提供される。
【０２１２】
本発明の更に他の態様によれば、
基板処理装置の処理室内に収容され、第１の温度に加熱された基板に対して、所定元素を含む原料ガスを供給することで、前記基板上に所定元素含有層を形成する手順と、
前記第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる手順と、
上記各手順を交互に繰り返すことで、前記基板上に所定膜厚の酸化膜を形成する手順と、
をコンピュータに実行させるためのプログラムが提供される。
【０２１３】
本発明の更に他の態様によれば、
基板処理装置の処理室内に収容され、第１の温度に加熱された基板に対して、所定元素を含む原料ガスを供給することで、前記基板上に所定元素含有層を形成する手順と、
前記第１の温度よりも高い第２の温度に加熱された大気圧未満の圧力下にある反応予備室内で、酸素含有ガスと水素含有ガスとを反応させて酸素を含む反応種を生成し、その反応種を、大気圧未満の圧力下にある前記処理室内の前記第１の温度に加熱された前記基板に対して供給することで、前記基板上に形成された前記所定元素含有層を酸化層に変化させる手順と、
上記各手順を交互に繰り返すことで、前記基板上に所定膜厚の酸化膜を形成する手順と、
をコンピュータに実行させるためのプログラムを記録したコンピュータ読み取り可能な記録媒体が提供される。
【符号の説明】
【０２１４】
２００  ウエハ
２０１  処理室
２０２  処理炉
２０３  プロセスチューブ
２０７  第１のヒータ
２３１  排気管
２３２  原料ガス供給管
２３２ａ  酸素含有ガス供給管
２３２ｂ  水素含有ガス供給管
２３２ｈ  反応ガス供給管
２４４  ＡＰＣバルブ
２４５  圧力センサ２４５ａ  圧力センサ
２４５ｂ  圧力センサ
２４６  真空ポンプ２６３  温度センサ
２６３ａ  温度センサ
２８０  コントローラ
３００  反応予備容器
３０１  反応予備室
３０２  第２のヒータ
【図１】
2012066977.tif 000003
【図２】
2012066977.tif 000004
【図３】
2012066977.tif 000005
【図４】
2012066977.tif 000006
【図５】
2012066977.tif 000007
【図６】
2012066977.tif 000008
【図７】
2012066977.tif 000009
【図８】
2012066977.tif 000010
【図９】
2012066977.tif 000011
【図１０】
2012066977.tif 000012
【図１１】
2012066977.tif 000013
【図１２】
2012066977.tif 000014
【図１３】
2012066977.tif 000015
【国際調査報告】
2012066977.tif 000016
2012066977.tif 000017
2012066977.tif 000018
2012066977.tif 000019